(57)【要約】      （修正有）【課題】高性能の低分子有機化合物を提供する。【解決手段】テトラ−アザポルフィリンコアの中心に結合した３価または４価の金属原子を有する特定構造を有するテトラ−アザポルフィリン化合物を少なくとも一つ含む有機感光性光電子デバイス。【選択図】なし【特許請求の範囲】
【請求項１】
テトラ−アザポルフィリンコアの中心に結合した３価または４価の金属原子Ｍを有する
式Ｉで表されるテトラ−アザポルフィリン化合物を少なくとも一つ含む有機感光性光電子
デバイス：
この際、Ｍは、（ａ）式ＩＩに示すように１価のアニオン性リガンドＸを有する３価の
金属原子、（ｂ）式ＩＩＩに示すように２つの１価のアニオン性リガンドＸ’およびＸ”
を有する４価の金属原子、または、（ｃ）式ＩＶに示すように二つの１価のアニオン性リ
ガンドＸ’およびＸ”を有する４価の金属原子である：
【化１】
2015043436.tif 000007
【化２】
2015043436.tif 000008
式中、
Ｘは１価のアニオン性リガンドであり；
Ｘ’およびＸ”はそれぞれ独立して、同一であるかまたは異なる二つの１価のアニオン
性リガンドであり；並びに
Ｒ１、Ｒ２、Ｒ３、Ｒ４、Ｒ５、Ｒ６、Ｒ７およびＲ８は、それぞれ独立して、Ｃｌ原
子、Ｂｒ原子、Ｉ原子、Ａｔ原子および前記テトラ−アザポルフィリンコアのピロール環
またはジヒドロピロール環のβ炭素原子に結合した結合価原子を含む化学基からなる群よ
り選択され、この際、前記結合価原子は、Ｂ、Ｃ、Ｎ、Ｏ、Ｓｉ、Ｐ、Ｓ、Ｇｅ、Ａｓ、
Ｓｅ、Ｉｎ、Ｓｎ、Ｓｂ、Ｔｅ、Ｔｌ、Ｐｂ、ＢｉおよびＰｏからなる群より選択され、
または同一のピロール環またはジヒドロピロール環の二つのβ炭素原子と結合した二つの
隣接したＲ１−Ｒ８基が、前記２つのβ炭素原子とともに炭素環基またはヘテロ環基を形
成し、この際、前記炭素環基または前記ヘテロ環基は単環または多環である（ただし、式
Ｉのテトラ−アザポルフィリン化合物はクロロアルミニウムフタロシアニン（ＡＩＣＩＰ
ｃ）ではない）。
【請求項２】
少なくとも一つのＲ１−Ｒ８基における結合価原子はＣである、請求項１に記載のデバ
イス。
【請求項３】
少なくとも一つのＲ１−Ｒ８基は、それぞれ独立して、アルキル基、置換されたアルキ
ル基、アルケニル基、置換されたアルケニル基、アルキニル基、置換されたアルキニル基
、シクロアルキル基、置換されたシクロアルキル基、シクロアルケニル基、置換されたシ
クロアルケニル基、シクロアルキニル基、置換されたシクロアルキニル基、アリール基、
置換されたアリール基、ヘテロ環基および置換されたヘテロ環基からなる群より選択され
る、請求項２に記載のデバイス。
【請求項４】
置換されたアルキル基が、シクロアルキル基、シクロアルケニル基、シクロアルキニル
基、アリール基、ヘテロ環基、ヒドロキシ基、アルコキシ基、アルケニルオキシ基、アル
キニルオキシ基、シクロアルコキシ基、シクロアルケニルオキシ基、シクロアルキニルオ
キシ基、アリールオキシ基、アルキルカルボニルオキシ基、シクロアルキルカルボニルオ
キシ基、シクロアルケニルカルボニルオキシ基、シクロアルキニルカルボニルオキシ基、
アリールカルボニルオキシ基、チオール基、アルキルチオ基、シクロアルキルチオ基、シ
クロアルケニルチオ基、シクロアルキニルチオ基、アリールチオ基、ホルミル基、アシル
基、カルバモイル基、アミノ基、少なくとも一つのアルキル基、アルケニル基またはアル
キニル基で置換されたアミノ基、アシルアミノ基、Ｎ−アシル−Ｎ−アルキルアミノ基、
Ｎ−アシル−Ｎ−アルケニルアミノ基、Ｎ−アシル−Ｎ−アルキニルアミノ基、Ｎ−アシ
ル−Ｎ−シクロアルキルアミノ基、Ｎ−アシル−Ｎ−シクロアルケニルアミノ基、Ｎ−ア
シル−Ｎ−アリールアミノ基、ニトロ基、ヘテロ環基およびハロゲン原子からなる群より
独立して選択される少なくとも一つのラジカルを有する置換されたアルキル基であり；
置換されたアルケニル基が、シクロアルキル基、シクロアルケニル基、シクロアルキニ
ル基、アリール基、ヘテロ環基、ヒドロキシ基、アルコキシ基、アルケニルオキシ基、ア
ルキニルオキシ基、シクロアルコキシ基、シクロアルケニルオキシ基、シクロアルキニル
オキシ基、アリールオキシ基、アルキルカルボニルオキシ基、シクロアルキルカルボニル
オキシ基、シクロアルケニルカルボニルオキシ基、シクロアルキニルカルボニルオキシ基
、アリールカルボニルオキシ基、チオール基、アルキルチオ基、シクロアルキルチオ基、
シクロアルケニルチオ基、シクロアルキニルチオ基、アリールチオ基、ホルミル基、アシ
ル基、カルバモイル基、アミノ基、少なくとも一つのアルキル基、アルケニル基またはア
ルキニル基で置換されたアミノ基、アシルアミノ基、Ｎ−アシル−Ｎ−アルキルアミノ基
、Ｎ−アシル−Ｎ−アルケニルアミノ基、Ｎ−アシル−Ｎ−アルキニルアミノ基、Ｎ−ア
シル−Ｎ−シクロアルキルアミノ基、Ｎ−アシル−Ｎ−シクロアルケニルアミノ基、Ｎ−
アシル−Ｎ−アリールアミノ基、ニトロ基、ヘテロ環基およびハロゲン原子からなる群よ
り独立して選択される少なくとも一つのラジカルを有する置換されたアルケニル基であり
；
置換されたアルキニル基が、シクロアルキル基、シクロアルケニル基、シクロアルキニ
ル基、アリール基、ヘテロ環基、ヒドロキシ基、アルコキシ基、アルケニルオキシ基、ア
ルキニルオキシ基、シクロアルコキシ基、シクロアルケニルオキシ基、シクロアルキニル
オキシ基、アリールオキシ基、アルキルカルボニルオキシ基、シクロアルキルカルボニル
オキシ基、シクロアルケニルカルボニルオキシ基、シクロアルキニルカルボニルオキシ基
、アリールカルボニルオキシ基、チオール基、アルキルチオ基、シクロアルキルチオ基、
シクロアルケニルチオ基、シクロアルキニルチオ基、アリールチオ基、ホルミル基、アシ
ル基、カルバモイル基、アミノ基、少なくとも一つのアルキル基、アルケニル基またはア
ルキニル基で置換されたアミノ基、アシルアミノ基、Ｎ−アシル−Ｎ−アルキルアミノ基
、Ｎ−アシル−Ｎ−アルケニルアミノ基、Ｎ−アシル−Ｎ−アルキニルアミノ基、Ｎ−ア
シル−Ｎ−シクロアルキルアミノ基、Ｎ−アシル−Ｎ−シクロアルケニルアミノ基、Ｎ−
アシル−Ｎ−アリールアミノ基、ニトロ基、ヘテロ環基およびハロゲン原子からなる群よ
り独立して選択される少なくとも一つのラジカルを有する置換されたアルキニル基であり
；
置換されたシクロアルキル基が、アルキル基、アルケニル基、アルキニル基、シクロア
ルキル基、シクロアルケニル基、シクロアルキニル基、アリール基、ヘテロ環基、ヒドロ
キシ基、アルコキシ基、アルケニルオキシ基、アルキニルオキシ基、シクロアルコキシ基
、シクロアルケニルオキシ基、シクロアルキニルオキシ基、アリールオキシ基、アルキル
カルボニルオキシ基、シクロアルキルカルボニルオキシ基、シクロアルケニルカルボニル
オキシ基、シクロアルキニルカルボニルオキシ基、アリールカルボニルオキシ基、チオー
ル基、アルキルチオ基、シクロアルキルチオ基、シクロアルケニルチオ基、シクロアルキ
ニルチオ基、アリールチオ基、ホルミル基、アシル基、カルバモイル基、アミノ基、少な
くとも一つのアルキル基、アルケニル基またはアルキニル基で置換されたアミノ基、アシ
ルアミノ基、Ｎ−アシル−Ｎ−アルキルアミノ基、Ｎ−アシル−Ｎ−アルケニルアミノ基
、Ｎ−アシル−Ｎ−アルキニルアミノ基、Ｎ−アシル−Ｎ−シクロアルキルアミノ基、Ｎ
−アシル−Ｎ−シクロアルケニルアミノ基、Ｎ−アシル−Ｎ−アリールアミノ基、ニトロ
基、ヘテロ環基およびハロゲン原子からなる群より独立して選択される少なくとも一つの
ラジカルを有する置換されたシクロアルキル基であり；
置換されたシクロアルケニル基が、アルキル基、アルケニル基、アルキニル基、シクロ
アルキル基、シクロアルケニル基、シクロアルキニル基、アリール基、ヘテロ環基、ヒド
ロキシ基、アルコキシ基、アルケニルオキシ基、アルキニルオキシ基、シクロアルコキシ
基、シクロアルケニルオキシ基、シクロアルキニルオキシ基、アリールオキシ基、アルキ
ルカルボニルオキシ基、シクロアルキルカルボニルオキシ基、シクロアルケニルカルボニ
ルオキシ基、シクロアルキニルカルボニルオキシ基、アリールカルボニルオキシ基、チオ
ール基、アルキルチオ基、シクロアルキルチオ基、シクロアルケニルチオ基、シクロアル
キニルチオ基、アリールチオ基、ホルミル基、アシル基、カルバモイル基、アミノ基、少
なくとも一つのアルキル基、アルケニル基またはアルキニル基で置換されたアミノ基、ア
シルアミノ基、Ｎ−アシル−Ｎ−アルキルアミノ基、Ｎ−アシル−Ｎ−アルケニルアミノ
基、Ｎ−アシル−Ｎ−アルキニルアミノ基、Ｎ−アシル−Ｎ−シクロアルキルアミノ基、
Ｎ−アシル−Ｎ−シクロアルケニルアミノ基、Ｎ−アシル−Ｎ−アリールアミノ基、ニト
ロ基、ヘテロ環基およびハロゲン原子からなる群より独立して選択される少なくとも一つ
のラジカルを有する置換されたシクロアルケニル基であり；
置換されたシクロアルキニル基が、アルキル基、アルケニル基、アルキニル基、シクロ
アルキル基、シクロアルケニル基、シクロアルキニル基、アリール基、ヘテロ環基、ヒド
ロキシ基、アルコキシ基、アルケニルオキシ基、アルキニルオキシ基、シクロアルコキシ
基、シクロアルケニルオキシ基、シクロアルキニルオキシ基、アリールオキシ基、アルキ
ルカルボニルオキシ基、シクロアルキルカルボニルオキシ基、シクロアルケニルカルボニ
ルオキシ基、シクロアルキニルカルボニルオキシ基、アリールカルボニルオキシ基、チオ
ール基、アルキルチオ基、シクロアルキルチオ基、シクロアルケニルチオ基、シクロアル
キニルチオ基、アリールチオ基、ホルミル基、アシル基、カルバモイル基、アミノ基、少
なくとも一つのアルキル基、アルケニル基またはアルキニル基で置換されたアミノ基、ア
シルアミノ基、Ｎ−アシル−Ｎ−アルキルアミノ基、Ｎ−アシル−Ｎ−アルケニルアミノ
基、Ｎ−アシル−Ｎ−アルキニルアミノ基、Ｎ−アシル−Ｎ−シクロアルキルアミノ基、
Ｎ−アシル−Ｎ−シクロアルケニルアミノ基、Ｎ−アシル−Ｎ−アリールアミノ基、ニト
ロ基、ヘテロ環基およびハロゲン原子からなる群より独立して選択される少なくとも一つ
のラジカルを有する置換されたシクロアルキニル基であり；
置換されたアリール基が、アルキル基、アルケニル基、アルキニル基、シクロアルキル
基、シクロアルケニル基、シクロアルキニル基、アリール基、ヘテロ環基、ヒドロキシ基
、アルコキシ基、アルケニルオキシ基、アルキニルオキシ基、シクロアルコキシ基、シク
ロアルケニルオキシ基、シクロアルキニルオキシ基、アリールオキシ基、アルキルカルボ
ニルオキシ基、シクロアルキルカルボニルオキシ基、シクロアルケニルカルボニルオキシ
基、シクロアルキニルカルボニルオキシ基、アリールカルボニルオキシ基、チオール基、
アルキルチオ基、シクロアルキルチオ基、シクロアルケニルチオ基、シクロアルキニルチ
オ基、アリールチオ基、ホルミル基、アシル基、カルバモイル基、アミノ基、少なくとも
一つのアルキル基、アルケニル基またはアルキニル基で置換されたアミノ基、アシルアミ
ノ基、Ｎ−アシル−Ｎ−アルキルアミノ基、Ｎ−アシル−Ｎ−アルケニルアミノ基、Ｎ−
アシル−Ｎ−アルキニルアミノ基、Ｎ−アシル−Ｎ−シクロアルキルアミノ基、Ｎ−アシ
ル−Ｎ−シクロアルケニルアミノ基、Ｎ−アシル−Ｎ−アリールアミノ基、ニトロ基、ヘ
テロ環基およびハロゲン原子からなる群より独立して選択される少なくとも一つのラジカ
ルを有する置換されたアリール基であり；並びに
置換されたヘテロ環基が、アルキル基、アルケニル基、アルキニル基、シクロアルキル
基、シクロアルケニル基、シクロアルキニル基、アリール基、ヘテロ環基、ヒドロキシ基
、アルコキシ基、アルケニルオキシ基、アルキニルオキシ基、シクロアルコキシ基、シク
ロアルケニルオキシ基、シクロアルキニルオキシ基、アリールオキシ基、アルキルカルボ
ニルオキシ基、シクロアルキルカルボニルオキシ基、シクロアルケニルカルボニルオキシ
基、シクロアルキニルカルボニルオキシ基、アリールカルボニルオキシ基、チオール基、
アルキルチオ基、シクロアルキルチオ基、シクロアルケニルチオ基、シクロアルキニルチ
オ基、アリールチオ基、ホルミル基、アシル基、カルバモイル基、アミノ基、少なくとも
一つのアルキル基、アルケニル基またはアルキニル基で置換されたアミノ基、アシルアミ
ノ基、Ｎ−アシル−Ｎ−アルキルアミノ基、Ｎ−アシル−Ｎ−アルケニルアミノ基、Ｎ−
アシル−Ｎ−アルキニルアミノ基、Ｎ−アシル−Ｎ−シクロアルキルアミノ基、Ｎ−アシ
ル−Ｎ−シクロアルケニルアミノ基、Ｎ−アシル−Ｎ−アリールアミノ基、ニトロ基、ヘ
テロ環基およびハロゲン原子からなる群より独立して選択される少なくとも一つのラジカ
ルを有する置換されたヘテロ環基である、請求項３に記載のデバイス。
【請求項５】
同一のピロール環またはジヒドロピロール環に結合した少なくとも二つの隣接したＲ１
−Ｒ８基が、同一のピロール環またはジヒドロピロール環の二つのβ炭素原子とともに、
置換されていてもよい炭素環基またはヘテロ環基を形成する、請求項１に記載のデバイス
。
【請求項６】
同一のピロール環またはジヒドロピロール環に結合した少なくとも二つの隣接したＲ１
−Ｒ８基が、同一のピロール環またはジヒドロピロール環の二つのβ炭素原子とともに、
置換されていてもよい炭素環基を形成する、請求項５に記載のデバイス。
【請求項７】
置換されていてもよい炭素環基が、置換されていてもよいアリール基である、請求項６
に記載のデバイス。
【請求項８】
置換されていてもよいアリール基が、フェニル基または置換されたフェニル基である、
請求項７に記載のデバイス。
【請求項９】
少なくとも一つのテトラ−アザポルフィリン化合物が、テトラ−アザポルフィリンコア
の中心に結合したＭを有する、式Ｖのフタロシアニン化合物の少なくとも一つである、請
求項８に記載のデバイス。
【化３】
2015043436.tif 000009
【請求項１０】
同一のピロール環またはジヒドロピロール環に結合した少なくとも二つの隣接したＲ１
−Ｒ８基が、同一のピロール環またはジヒドロピロール環の二つのβ炭素原子とともに、
ヘテロ環基を形成する、請求項５に記載のデバイス。
【請求項１１】
置換されていてもよい炭素環基が、置換されていてもよい大員環または芳香族π系であ
る、請求項６に記載のデバイス。
【請求項１２】
Ｒ１−Ｒ８基の少なくとも一つが、アルキル基、置換されたアルキル基、アリール基ま
たは置換されたアリール基である、請求項２に記載のデバイス。
【請求項１３】
Ｒ１−Ｒ８基の少なくとも一つにおける結合価原子がＯである、請求項１に記載のデバ
イス。
【請求項１４】
結合価原子としてＯを有するＲ１−Ｒ８基の少なくとも一つが、ヒドロキシ、アルコキ
シ、アルケニルオキシ、アルキニルオキシ、シクロアルコキシ、シクロアルケニルオキシ
、シクロアルキニルオキシ、アラルキルオキシ、アラルケニルオキシ、アラルキニルオキ
シ、アリールオキシ、アルキルカルボニルオキシ、アルケニルカルボニルオキシ、アルキ
ニルカルボニルオキシ、ヒロドキシカルボニルオキシまたはアルコキシカルボニルオキシ
である、請求項１３に記載のデバイス。
【請求項１５】
結合価原子としてＯを有するＲ１−Ｒ８基の少なくとも一つが、ヒドロキシまたはアル
コキシである、請求項１４に記載のデバイス。
【請求項１６】
Ｒ１−Ｒ８基の少なくとも一つが、それぞれ独立して、Ｃｌ原子、Ｂｒ原子、Ｉ原子お
よびＡｔ原子からなる群より選択される、請求項１に記載のデバイス。
【請求項１７】
Ｒ１−Ｒ８基の少なくとも一つが、結合価原子としてＮを有する、請求項１に記載のデ
バイス。
【請求項１８】
Ｒ１−Ｒ８基の少なくとも一つが、結合価原子としてＳを有する、請求項１に記載のデ
バイス。
【請求項１９】
Ｘ、Ｘ’またはＸ”が、それぞれ独立して、ハロゲン化物、シュードハロゲン化物、ア
ルキル、アリール、アルコキシ、アルケニルオキシ、アルキニルオキシ、アラルキルオキ
シ、アラルケニルオキシ、アラルキニルオキシ、シクロアルキルアルコキシ、シクロアル
キルアルケニルオキシ、シクロアルキルアルキニルオキシ、アミド、シクロアルキル、ヘ
テロ環、ヘテロアリール、シクロアルコキシ、ヘテロ環オキシ、ヘテロアリールオキシ、
シクロアルケニルオキシ、シクロアルキニルオキシ、アラルキルオキシ、アラルケニルオ
キシ、アラルキニルオキシ、アリールオキシ、アルキルカルボニルオキシ、アルケニルカ
ルボニルオキシ、アルキニルカルボニルオキシ、ヒドロキシカルボニルオキシまたはアル
コキシカルボニルオキシ、アミノ、モノアルキルアミノ、ジアルキルアミノ、モノアリー
ルアミノ、ジアリールアミノ、Ｎ−アルキル−Ｎ’−アリールアミノ、アシル、アシルオ
キシ、ニトロ、ヒドロキシ、チオール、アルキルチオ、アルケニルチオ、アルキニルチオ
、アラルキルチオ、アラルケニルチオ、アラルキニルチオ、シクロアルキルアルキルチオ
、シクロアルケニルアルキルチオ、シクロアルキニルアルキルチオ、シクロアルキルチオ
、シクロアルケニルチオ、シクロアルキニルチオおよびアリールチオより選択される、請
求項１に記載のデバイス。
【請求項２０】
Ｘ、Ｘ’またはＸ”が、それぞれ独立して、ハロゲン化物、シュードハロゲン化物、ア
ルキル、アリール、アルコキシおよびアミドより選択される、請求項１９に記載のデバイ
ス。
【請求項２１】
Ｍが、アルミニウム、ガリウム、インジウム、タリウム、ゲルマニウム、スズ、鉛、ヒ
素、アンチモン、ビスマス、チタン、バナジウム、クロム、マンガン、鉄、コバルト、ニ
ッケル、ジルコニウム、ハフニウム、モリブデン、タングステン、ルテニウム、オスミウ
ム、ロジウム、イリジウム、パラジウム、白金、銀および金からなる群より選択される、
請求項１に記載のデバイス。
【請求項２２】
Ｍが、ガリウム、インジウム、タリウム、ゲルマニウム、スズ、鉛、ヒ素、アンチモン
、ビスマス、チタン、バナジウム、クロム、マンガン、鉄、コバルト、ニッケル、ジルコ
ニウム、ハフニウム、モリブデン、タングステン、ルテニウム、オスミウム、ロジウム、
イリジウム、パラジウム、白金、銀および金からなる群より選択される、請求項２１に記
載のデバイス。
【請求項２３】
ＭがＰｔ、ＰｄまたはＩｒである、請求項２２に記載のデバイス。
【請求項２４】
Ｍが３価の金属原子である、請求項１に記載のデバイス。
【請求項２５】
Ｍが４価の金属原子である、請求項１に記載のデバイス。
【請求項２６】
（ｉ）少なくとも一方が透明である第１電極および第２電極と、
（ｉｉ）前記第１電極と前記第２電極との間に配置され、
（ａ）第１の有機半導体物質、および
（ｂ）第２の有機半導体物質
を含み、この際、前記第１の有機半導体物質が前記第２の有機半導体物質に対する少なく
とも一つのドナー物質を含み、前記第２の有機半導体物質が少なくとも一つのアクセプタ
物質を含むか、または、前記第１の有機半導体物質が前記第２の有機半導体物質に対する
少なくとも一つのアクセプタ物質を含み、前記第２の有機半導体物質が少なくとも一つの
ドナー物質を含み、この際、前記ドナー物質は式Ｉで表されるテトラ−アザポルフィリン
化合物の少なくとも一つを含み、前記第１の有機半導体物質が前記第２の有機半導体物質
と直接接触している、有機光活性物質と、
（ｉｉｉ）二つの電極間に位置し、二つの電極の少なくとも一方に隣接している、少な
くとも一つの励起子遮蔽層と、
を含む、請求項１に記載のデバイス。
【請求項２７】
ドナー物質およびアクセプタ物質を含み、前記ドナー物質が、少なくとも一つの式Ｉで
表されるテトラ−アザポルフィリン化合物を含む、請求項１に記載のデバイス。
【請求項２８】
前記アクセプタ物質がＣ６０を含む、請求項２７に記載のデバイス。
【請求項２９】
ドナー物質およびアクセプタ物質を含み、前記ドナー物質が式（Ｉ）で表されるテトラ
−アザポルフィリン化合物を含み、前記アクセプタ物質が式（Ｉ）で表される他のテトラ
−アザポルフィリン化合物を含む、請求項１に記載のデバイス。
【請求項３０】
有機太陽電池である、請求項１に記載のデバイス。
【請求項３１】
光導電セルである、請求項１に記載のデバイス。
【請求項３２】
光検出器である、請求項１に記載のデバイス。
【請求項３３】
光センサーである、請求項１に記載のデバイス。
【請求項３４】
ドナー物質およびアクセプタ物質を準備し、この際、前記ドナー物質は少なくとも一つ
の式（Ｉ）で表されるテトラ−アザポルフィリン化合物を含み、
前記ドナー物質を前記アクセプタ物質と接触させて有機感光性光電子デバイスを製造す
る、
ことを含む、請求項２７に記載の有機感光性デバイスの製造方法。
【発明の詳細な説明】
【技術分野】
【０００１】
（関連出願のクロスリファレンス）
この出願は、「テトラ−アザポルフィリンを含む有機感光性光電子デバイス」の名称で
２００７年１０月１２日に出願された、米国仮特許出願第６０／９６０，７６９号に基づ
き、その優先権を主張するものであり、その全体の内容が参照により本明細書に引用され
る。
【０００２】
（共同研究合意）
クレームした発明の一部は、以下の一以上の団体に代わっておよび／または連携して、
南カリフォルニア大学、ミシガン大学およびグローバルフォトニックエネルギーコーポレ
ーションの大学−企業間協力研究の合意によってなされた。この合意はクレームした発明
の各部分のなされる前およびなされた日に有効であり、クレームした発明はこの合意の範
囲の活動の結果なされたものである。
【０００３】
（発明の技術分野）
本発明は全般に少なくとも一つのテトラ−アザポルフィリン化合物を含む有機感光性光
電子デバイスに関する。
【背景技術】
【０００４】
（背景技術）
光電子デバイスは、物質の光学的および電子的性質によっており、電子的に電磁波放射
を発生するか検出する、または、周囲の電磁波放射から電力を発生させるものである。
【０００５】
感光性光電子デバイスは電磁波放射を電気信号または電力に変換する。太陽電池は、光
電（Ｐｈｏｔｏｖｏｌｔａｉｃ「ＰＶ」）デバイスとも称され、電力を発生させるために
特に使用される感光性光電子デバイスの一種である。光電導セルは、光吸収による変化を
検出するために素子の抵抗をモニターする信号検出回路と連結して使用される感光性光電
子デバイスの一種である。光検出器は、印加されたバイアス電圧を受け、電磁波放射が照
射したときに発生する電流を測定する電流検出回路と連結して使用される感光性光電子デ
バイスの一種である。
【０００６】
これら三種類の感光性光電子デバイスは、整流接合が存在するかどうかによって、また
、デバイスがバイアスまたはバイアス電圧として知られる外部からの印加電圧で動作する
かによっても区別することができる。光電導セルは整流接合を有しておらず、通常はバイ
アスによって動作する。ＰＶデバイスは、少なくとも１の整流接合を有し、バイアスでは
動作しない。光検出器は、少なくとも１の整流接合を有し、必ずしもそうではないが通常
はバイアスによって動作する。
【０００７】
本明細書において、「整流」の語は、とりわけ接合部分が非対称な導電特性を有する、
すなわち接合部分は一方向の電荷輸送を優先して支持することを意味する。「半導体」の
語は、電荷キャリアが熱的または電磁的励起によって誘起されたときに電流が流れる物質
を意味する。「光導電性」の語は、キャリアが物質中の電荷を通す（すなわち輸送する）
ために、電磁放射エネルギーが吸収され、それが電荷キャリアの励起エネルギーに転換さ
れるプロセスに一般的に関連する。「光導電性物質」の語は、電磁波放射を吸収し電荷キ
ャリアを生じるその性質のために使用される半導体材料を参照する。
【０００８】
適当なエネルギーの電磁波放射が有機半導体材料に入射すると、光子が分子の励起状態
を生成するために吸収され得る。有機光導電性物質では、生成した分子状態は一般的に「
励起子」すなわち、準粒子として輸送される束縛状態の電子−正孔対となると信じられて
いる。励起子は、（電子または正孔が異なる対として再結合することとは対照的に）元の
電子と正孔とが互いに再結合する双性再結合（ｇｅｍｉｎａｔｅ  ｒｅｃｏｍｂｉｎａｔ
ｉｏｎ）（「クエンチング」）の前に、かなりの寿命を有し得る。光電流を発生するため
に、励起子を生成する電子−正孔は、典型的には整流接合で分離される。
【０００９】
感光性デバイスの場合は、整流接合は光電ヘテロ接合として参照される。有機光電ヘテ
ロ接合の種類としては、ドナー物質とアクセプタ物質との界面で生成されるドナー−アク
セプタヘテロ接合および光導電性物質と金属との界面で生成されるショットキー障壁ヘテ
ロ接合が含まれる。
【００１０】
図１は、ドナー−アクセプタヘテロ接合の例を示すエネルギー準位図である。有機物と
いう観点からは、「ドナー」および「アクセプタ」の語は、接触している異なる二つの有
機物の最高被占分子軌道（Ｈiｇｈｅｓｔ  Ｏｃｃｕｐｉｅｄ  Ｍｏｌｅｃｕｌａｒ  Ｏ
ｒｂｉｔａｌ「ＨＯＭＯ」）および最低空分子軌道（Ｌｏｗｅｓｔ  Ｕｎｏｃｃｕｐｉｅ
ｄ  Ｍｏｌｅｃｕｌａｒ  Ｏｒｂｉｔａｌ  「ＬＵＭＯ」）のエネルギー準位の相対的な
位置を指す。仮に別の物質に接触しているある物質のＬＵＭＯエネルギー準位がより低け
れば、その物質はアクセプタとなる。そうでなければ、ドナーとなる。アクセプタ物質中
に移動するドナー−アクセプタ接合における電子には、「外部の」バイアスはない方がエ
ネルギー的に望ましい。
【００１１】
本明細書においては、もし第１エネルギー準位が真空エネルギー準位１０に近ければ、
第１ＨＯＭＯまたはＬＵＭＯエネルギー準位は第２ＨＯＭＯまたはＬＵＭＯエネルギー準
位よりも「大きい」か「高い」。高い方のＨＯＭＯエネルギー準位は、真空準位に対して
より小さい絶対エネルギーを有するイオン化ポテンシャル（「ＩＰ」）に対応する。同様
に、高い方のＬＵＭＯエネルギー準位は、真空準位に対してより小さい絶対エネルギーを
有する電子親和力（「ＥＡ」）に対応する。通常のエネルギー準位図では、真空準位を最
上部に置き、物質のＬＵＭＯエネルギー準位は、同じ物質のＨＯＭＯエネルギー準位より
も高くなっている。
【００１２】
ドナー１５２またはアクセプタ１５４における光子６の吸収が励起子８を生じた後、励
起子８は整流界面で分離する。ドナー１５２は正孔（白丸）を輸送し、アクセプタ１５４
は電子（黒丸）を輸送する。
【００１３】
有機半導体の重要な性質はキャリア移動度である。移動度は電荷キャリアが電場に応答
して導電性物質中を動くときの動きやすさを示す。有機感光性デバイスとしての観点から
は、高い電子移動度により優先的に電子によって導電性を示す物質は、電子輸送物質と称
される。高い正孔移動度により優先的に正孔によって導電性を示す物質は、正孔輸送物質
と称される。デバイス中の移動度および／または位置により、優先的に電子によって導電
性を示す層は、電子輸送層（「ＥＴＬ」）と称される。デバイス中の移動度および／また
は位置により、優先的に正孔によって導電性を示す層は、正孔輸送層（「ＨＴＬ」）と称
される。好ましくは、しかし必ずしもそうでなくてもよいが、アクセプタ物質は電子輸送
物質であり、ドナー物質は正孔輸送質であることがよい。
【００１４】
キャリア移動度および相対的なＨＯＭＯおよびＬＵＭＯ準位に基づき、光電ヘテロ接合
でドナーおよびアクセプタとして機能する二つの有機光導電性物質を対にする方法は、従
来よく知られており、ここでは説明しない。
【００１５】
バルク半導体（ｂｕｌｋ  ｓｅｍｉｃｏｎｄｕｃｔｏｒ）および絶縁体に共通する一つ
の特徴は「バンドギャップ」である。バンドギャップは、電子で埋まっている最高エネル
ギー準位と空の最低エネルギー準位とのエネルギー差である。無機半導体または無機絶縁
体の場合は、このエネルギーの差は、価電子バンド端（価電子バンドの最上部）と伝導バ
ンド端（伝導バンドの最下部）との差である。有機半導体または有機絶縁体の場合は、こ
のエネルギーの差は、ＨＯＭＯとＬＵＭＯとの差である。純物質のバンドギャップは、電
子および正孔が存在し得るエネルギー状態が欠けている。導電性のために利用可能なキャ
リアは、バンドギャップを超えて励起され得るに十分なエネルギーを有する電子および正
孔だけである。一般的には、半導体は絶縁体に比較して相対的に小さいバンドギャップを
有している。
【００１６】
有機半導体のエネルギーバンドモデルの観点から、バンドギャップのＬＵＭＯ側におい
ては電子が電荷キャリアとなり、バンドギャップのＨＯＭＯ側においては正孔が電荷キャ
リアとなる。
【００１７】
有機感光性デバイスの技術水準のさらなる背景説明および記述のために、それらの一般
的な構造、性質、材料および特徴を含む、Ｆｏｒｒｅｓｔらの米国特許第６，６５７，３
７８号明細書、Ｆｏｒｒｅｓｔらの米国特許第６，５８０，０２７号明細書およびＢｕｌ
ｏｖｉｃらの米国特許第６，３５２，７７７号明細書を参照によりここに組み入れる。
【００１８】
低分子太陽電池の性能は、明暗条件下におけるＩＶ応答特性を検討することにより決定
した。電力変換効率（ηｐ）は、式（１）：
【００１９】
【数１】
2015043436.tif 000002
【００２０】
（式中、Ｐ０は入射光量（ｉｎｃｉｄｅｎｔ  ｏｐｔｉｃａｌ  ｐｏｗｅｒ）である）を
用いて、開放端電圧（ｏｐｅｎ  ｃｉｒｃｕｉｔ  ｖｏｌｔａｇｅ、「Ｖｏｃ」）、短絡
回路電流密度（ｓｈｏｒｔ−ｃｉｒｃｕｉｔ  ｃｕｒｒｅｎｔ  ｄｅｎｓｉｔｙ、「Ｊｓ
ｃ」）、および曲線因子（ｆｉｌｌ  ｆａｃｔｏｒ、「ＦＦ」）に依存する。ここで、Ｆ
Ｆは直列抵抗に依存し、一般的には、高性能の低分子有機太陽光発電では０．５から０．
６５の間である。最大Ｊｓｃは、有機物の吸収と太陽スペクトルの間の重なりおよび減衰
係数と吸収する層の厚みと他の因子などによって決定される。しかしながら、電荷流量の
抵抗性が電池性能の重要な課題を示すため、光電流は物質の電荷輸送特性に高く依存して
いる。電池性能を参照した場合、他の重要なパラメーターは、励起子拡散長さだと考えら
れる。物質の励起子拡散長さは、励起子が再結合の前に動くことができる距離を表す。し
たがって、吸収した光子によって作られる励起子の数に比較して、電荷キャリアのパーセ
ントを高めるためには、励起子をヘテロ接合のＬＤ内で、形成することが好ましい。励起
子拡散長さ（ＬＤ）は、励起子拡散係数（Ｄ）および励起子寿命（τ）に関係し、ＬＤ＝
√Ｄτで表される。有機半導体の励起子拡散長さは、一般的に、光吸収長さＬＡと比較し
て短い。したがって、励起子は、電荷分離のためにドナー−アクセプタ界面に達する能力
が相対的に低いため、用いられる有機層の厚みを制限する。この効果は、吸収する物質の
量を制限するだけでなく、効率的な光変換のためには望ましくない分離した電荷の抵抗経
路を作る。
【００２１】
有機太陽電池におけるＶｏｃの発生は、まだよく知られていない。二層電池（ｂｉｌａ
ｙｅｒ  ｃｅｌｌ）（界面ギャップＩｇを参照）のヘテロ界面におけるアクセプタ様物質
の最低空分子軌道（ＬＵＭＯ）とドナー様物質の最高被占分子軌道（ＨＯＭＯ）間のエネ
ルギーの違いに主に依存すると提案している人もいる。しかしながら、このＩｇと観測さ
れたＶｏｃ間の関係の証拠がないことを述べ、この電圧は、電荷移動度に依存する化学ポ
テンシャル勾配によって制御されていると提案する人もいる。それにもかかわらず、Ｖｏ
ｃが吸収した光子のトータルエネルギーを反映しておらず、エネルギーが電力変換工程間
で損失されることは明らかである。これらの損失は、これまで説明されておらず、開放端
電圧の基盤を評価するときは十分注意を払われるべきである。
【発明の概要】
【００２２】
（発明の概要）
本発明は、テトラ−アザポルフィリンコアの中心に結合した３価または４価の金属原子
Ｍを有する式Ｉで表されるテトラ−アザポルフィリン化合物を少なくとも一つ含む有機感
光性光電子デバイスを提供する：
この際、Ｍは、（ａ）式ＩＩに示すように１価のアニオン性リガンドＸを有する３価の
金属原子、（ｂ）式ＩＩＩに示すように２つの１価のアニオン性リガンドＸ’およびＸ”
を有する４価の金属原子、または、（ｃ）式ＩＶに示すように二つの１価のアニオン性リ
ガンドＸ’およびＸ”を有する４価の金属原子である：
【００２３】
【化１】
2015043436.tif 000003
【００２４】
【化２】
2015043436.tif 000004
【００２５】
式中、
Ｘは１価のアニオン性リガンドであり；
Ｘ’およびＸ”はそれぞれ独立して、同一であるかまたは異なる二つの１価のアニオン
性リガンドであり；並びに
Ｒ１、Ｒ２、Ｒ３、Ｒ４、Ｒ５、Ｒ６、Ｒ７およびＲ８は、それぞれ独立して、Ｃｌ原
子、Ｂｒ原子、Ｉ原子、Ａｔ原子および前記テトラ−アザポルフィリンコアのピロール環
またはジヒドロピロール環のβ炭素原子に結合した結合価原子を含む化学基からなる群よ
り選択され、この際、前記結合価原子は、Ｂ、Ｃ、Ｎ、Ｏ、Ｓｉ、Ｐ、Ｓ、Ｇｅ、Ａｓ、
Ｓｅ、Ｉｎ、Ｓｎ、Ｓｂ、Ｔｅ、Ｔｌ、Ｐｂ、ＢｉおよびＰｏからなる群より選択され、
または同一のピロール環またはジヒドロピロール環の二つのβ炭素原子と結合した二つの
隣接したＲ１−Ｒ８基が、前記２つのβ炭素原子とともに炭素環基またはヘテロ環基を形
成し、この際、前記炭素環基または前記ヘテロ環基は単環または多環である（ただし、式
Ｉのテトラ−アザポルフィリン化合物はクロロアルミニウムフタロシアニン（ＡＩＣＩＰ
ｃ）ではない）。
【００２６】
式ＩＩおよびＩＶにおいて、１価のアニオン性リガンドＸ、Ｘ’およびＸ”はテトラ−
アザポルフィリンコアの上部に記載されているが、当業者であれば、１価のアニオン性リ
ガンドＸ、Ｘ’およびＸ”はテトラ−アザポルフィリンコアの下部に記載されうることを
容易に理解しうる。
【００２７】
さらに、本発明は、式Ｉで表される少なくとも一つのテトラ−アザポルフィリン化合物
を含む感光性光電子デバイスを提供し、この際、少なくとも一つのテトラ−アザポルフィ
リン化合物が、上記の式Ｉで定義したＭを有する、式Ｖのフタロシアニン化合物の少なく
とも一つである。
【００２８】
【化３】
2015043436.tif 000005
【００２９】
また、本発明は上記の式Ｉで表されるテトラ−アザポルフィリン化合物を少なくとも一
つ含む感光性光電子デバイスを提供し、この際、有機感光性光電子デバイスは、
（ｉ）少なくとも一方が透明である第１電極および第２電極と、
（ｉｉ）前記第１電極と前記第２電極との間に配置され、
（ａ）第１の有機半導体物質、および
（ｂ）第２の有機半導体物質
を含み、この際、前記第１の有機半導体物質が前記第２の有機半導体物質に対する少なく
とも一つのドナー物質を含み、前記第２の有機半導体物質が少なくとも一つのアクセプタ
物質を含むか、または、前記第１の有機半導体物質が前記第２の有機半導体物質に対する
少なくとも一つのアクセプタ物質を含み、前記第２の有機半導体物質が少なくとも一つの
ドナー物質を含み、この際、前記ドナー物質は式Ｉで表されるテトラ−アザポルフィリン
化合物の少なくとも一つを含み、前記第１の有機半導体物質が前記第２の有機半導体物質
と直接接触している、有機光活性物質と、
（ｉｉｉ）二つの電極間に位置し、二つの電極の少なくとも一方に隣接している、少な
くとも一つの励起子遮蔽層と、を含む。
【００３０】
本発明は、さらに、本発明の感光性光電子デバイスを製造する方法を提供し、当該方法
は、
ドナー物質およびアクセプタ物質を準備し、この際、前記ドナー物質は少なくとも一つ
の式（Ｉ）で表されるテトラ−アザポルフィリン化合物を含み、
前記ドナー物質を前記アクセプタ物質と接触させて有機感光性光電子デバイスを製造す
る、ことを含み、
この際、ドナー物質およびアクセプタ物質の双方が、式（Ｉ）で表されるテトラ−アザ
ポルフィリン化合物を少なくとも一つ含む場合、前記ドナー物質における少なくとも一つ
のテトラ−アザポルフィリン化合物は、前記アクセプタ物質における少なくとも一つのテ
トラ−アザポルフィリン化合物とは相違する。
【００３１】
また、本発明は、本発明の感光性光電子デバイスの実施形態のいくつかまたは全てにお
ける少なくとも一つの構成要素として有用な、式（Ｉ）で表される少なくとも一つのテト
ラ−アザポルフィリン化合物を提供する。
【図面の簡単な説明】
【００３２】
【図１】図１はドナー−アクセプタヘテロ接合を示すエネルギー準位図である。
【発明を実施するための形態】
【００３３】
（詳細な説明）
本明細書中で述べられたテトラ−アザポルフィリン化合物は、有機太陽電池のほかに光
電子デバイスにおいても適用できる。たとえば、有機光検出器、有機光センサー、および
有機光導電セルのような他の光電子デバイスにも、テトラ−アザポルフィリン化合物を適
用しうる。
【００３４】
本明細書中において用いられる場合、感光性光電子デバイスは、太陽電池でありうる。
【００３５】
本明細書中において用いられる場合、感光性光電子デバイスは、光検出器でありうる。
【００３６】
本明細書中において用いられる場合、感光性光電子デバイスは、光センサーでありうる
。
【００３７】
本明細書中において用いられる場合、感光性光電子デバイスは、光導電セルでありうる
。
【００３８】
本明細書においては、「有機」の語は、有機光電子デバイスの製造に用いられる低分子
有機物と同様にポリマー材料をも含む。「低分子」はポリマーではないあらゆる有機物を
意味し、「低分子」は実際にはかなり大きい分子でもあり得る。低分子は、場合によって
は、繰り返し単位も含み得る。例えば、長鎖のアルキル基を置換基として使用しても、分
子は「低分子」の分類から除かれない。低分子はポリマーに組み込まれていてもよく、例
えばポリマー骨格にペンダント基としてまたは骨格の一部分としてである。低分子は、コ
アの上に構築された一連の化学的シェル構造からなるデンドリマーのコアとして存在して
いてもよい。デンドリマーのコアは、蛍光または燐光の低分子発光体であり得る。デンド
リマーは「低分子」でもあり得る。一般的に、低分子は分子に共通の分子量と共に定義さ
れた化学式を有し、一方ポリマーは分子によって変わり得る分子量と共に定義された化学
式を有する。本明細書においては、「有機」は、ヒドロカルビルおよびヘテロ原子で置換
されたヒドロカルビルリガンドの金属錯体を含む。
【００３９】
「１価のアニオン性リガンド」（ｍｏｎｏａｎｉｏｎｉｃ  ｌｉｇａｎｄ）の例として
は、ハロゲン化物、シュードハロゲン化物、アルキル、アリール、アルコキシ、アルケニ
ルオキシ、アルキニルオキシ、アラルキルオキシ、アラルケニルオキシ、アラルキニルオ
キシ、シクロアルキルアルコキシ、シクロアルキルアルケニルオキシ、シクロアルキルア
ルキニルオキシ、アミド、シクロアルキル、ヘテロシクリル、ヘテロアリール、シクロア
ルコキシ、ヘテロシクリルオキシ、ヘテロアリールオキシ、シクロアルケニルオキシ、シ
クロアルキニルオキシ、アラルキルオキシ、アラルケニルオキシ、アラルキニルオキシ、
アリールオキシ、アルキルカルボニルオキシ、アルケニルカルボニルオキシ、アルキニル
カルボニルオキシ、ヒドロキシカルボニルオキシまたはアルコキシカルボニルオキシ、ア
ミノ、モノアルキルアミノ、ジアルキルアミノ、モノアリールアミノ、ジアリールアミノ
、Ｎ−アルキル−Ｎ’−アリールアミノ、アシル、アシルオキシ、ニトロ、ヒドロキシ、
チオール、アルキルチオ、アルケニルチオ、アルキニルチオ、アラルキルチオ、アラルケ
ニルチオ、アラルキニルチオ、シクロアルキルアルキルチオ、シクロアルケニルアルキル
チオ、シクロアルキニルアルキルチオ、シクロアルキルチオ、シクロアルケニルチオ、シ
クロアルキニルチオおよびアリールチオが挙げられる。
【００４０】
本明細書において、「炭素環基」（ｃａｂｏｃｙｃｌｉｃ  ｇｒｏｕｐ）とは、環のす
べての原子が炭素である環状の化学基を意味する。「炭素環基」は単環でも多環であって
もよい。「炭素環基」は、シクロアルキル基、環状アルケニル基、環状アルキニル基およ
びアリール基も含みうる。
【００４１】
本明細書において、「ヘテロ環基」とは、少なくとも一つのＮ、ＯまたはＳの環原子と
、残りの環原子としてＣ原子を有する化学基を意味する。「ヘテロ環基」は単環でも多環
であってもよい。「ヘテロ環基」が芳香族と称される場合、「ヘテロアリール基」と称す
る。ヘテロ環基は、４−、５−、６−、７−または８−員環を含む環状基、この際、Ｎ、
ＯおよびＳからなる群より選択される少なくとも一つの環原子と残りの環原子としてＣ原
子とを含む。ヘテロ環基の例としては、ピロリジニル基、ピペリジニル基、ピペラジニル
基、モルフォリノ基、チオモルフォリノ基、ホモピペリジニル基、クロマニル基、イソク
ロマニル基、クロメニル基、ピロリル基、フラニル基、チエニル基、ピラゾリル基、イミ
ダゾリル基、フラザニル基、オキサゾリル基、イソオキサゾリル基、チアゾリル基、イソ
チアゾリル基、ピリジル基、ピリダジニル基、ピリミジニル基、ピラジニル基、ピラニル
基、インドリル基、イソインドリル基、インダゾリル基、プリニル基、インドリジニル基
、キノリニル基、イソキノリニル基、キナゾリニル基、プテリジニル基、キノリジニル基
、ベンズオキサジニル基、カルバゾリル基、フェナジニル基、フェノチアジニル基および
フェナントリジニル基などが挙げられる。
【００４２】
本明細書において、「単環」の語が「炭素環基」または「ヘテロ環基」を修飾して用い
られたとき、炭素環基またはヘテロ環基は、一つの環のみを含む。
【００４３】
本明細書において、「多環」の語が「炭素環基」または「ヘテロ環基」を修飾して用い
られたとき、炭素環基またはヘテロ環基は、少なくとも２つの環を含む。「多環」の例と
しては、２環、３環および４環が挙げられる。「多環」基のいくつかまたは全ての環は、
ペリ縮合、オルト縮合および／または架橋しうる。「多環」基は、スピロ基であってもよ
い。
【００４４】
本明細書においては、化学基の結合価原子は、他の化学基または原子に結合する化学基
の原子を意味する。
【００４５】
本明細書においては、「ヒドロカルビル基」の語は、炭素および水素原子を有する化学
基を意味する。
【００４６】
本明細書においては、「アルキル基」の語は、直鎖または分岐の飽和ヒドロカルビル基
を意味する。好ましくは、「アルキル基」はＣ１〜Ｃ６である。アルキル基の例としては
、メチル、エチル、ｎ−プロピル、イソプロピル、ｎ−ブチル、ｓｅｃ−ブチル、イソブ
チル、ｔｅｒｔ−ブチル、ｎ−ペンチル、ｎ−ヘキシルが挙げられる。
【００４７】
本明細書においては、「アルケニル基」の語は、少なくとも一つのＣ＝Ｃ二重結合を含
むヒドロカルビル基を意味する。好ましくは、「アルケニル基」はＣ２〜Ｃ６である。ア
ルケニル基の例としては、ビニル基が挙げられる。
【００４８】
本明細書においては、「アルキニル基」の語は、少なくとも一つの炭素−炭素の三重結
合を含むヒドロカルビル基を意味する。「アルキニル基」は、少なくとも一つの炭素−炭
素の三重結合と少なくとも一つのＣ＝Ｃ二重結合を有する化学基を含む。好ましくは、「
アルキニル基」はＣ２〜Ｃ６でありうる。
【００４９】
本明細書においては、「シクロアルキル基」の語は、飽和環状ヒドロカルビル基を意味
する。「シクロアルキル基」は単環または多環である。「シクロアルキル基」はＣ３〜Ｃ
８でありうる。「シクロアルキル基」の例としては、シクロブチル、シクロヘキシル、シ
クロヘプチル、シクロオクチルおよびシクロノニルが挙げられる。
【００５０】
本明細書においては、「シクロアルケニル基」の語は、少なくとも一つのＣ＝Ｃ二重結
合を有する不飽和環状ヒドロカルビル基を意味する。「シクロアルケニル基」は単環また
は多環である。「シクロアルケニル基」はＣ３〜Ｃ８でありうる。
【００５１】
本明細書においては、「シクロアルキニル基」の語は、少なくとも一つの炭素−炭素三
重結合を含む不飽和環状ヒドロカルビル基を意味する。「シクロアルキニル基」は単環ま
たは多環である。「シクロアルキニル基」はＣ３〜Ｃ８でありうる。
【００５２】
本明細書中においては、「アリール基」の語は、芳香族ヒドロカルビル基を意味する。
「アリール基」は単環または多環である。「アリール基」はＣ６〜Ｃ１０でありうる。「
アリール基」の例としては、フェニル基およびナフチル基が挙げられる。
【００５３】
本明細書中においては、「アラルキル基」の語は、少なくとも一つのアリール基が置換
したアルキル基を参照する。「アラルキル基」のアリール部分はＣ６〜Ｃ１０でありうる
。「アラルキル基」のアルキル部分はＣ１〜Ｃ６でありうる。「アラルキル基」の例とし
ては、フェニルメチル基や２−フェニルエチル基などのベンジル基が挙げられる。
【００５４】
本明細書中においては、化学基は「置換された」と修飾されている場合、化学基は、少
なくとも一つの置換基によって置き換わられた水素原子を有することを意味する。置換基
としては、たとえば、アルキル基、アルケニル基、アルキニル基、シクロアルキル基、シ
クロアルケニル基、シクロアルキニル基、アリール基、ヘテロ環基、ヒドロキシ基、アル
コキシ基、アルケニルオキシ基、アルキニルオキシ基、シクロアルコキシ基、シクロアル
ケニルオキシ基、シクロアルキニルオキシ基、アリールオキシ基、アルキルカルボニルオ
キシ基、シクロアルキルカルボニルオキシ基、シクロアルケニルカルボニルオキシ基、シ
クロアルキニルカルボニルオキシ基、アリールカルボニルオキシ基、チオール基、アルキ
ルチオ基、シクロアルキルチオ基、シクロアルケニルチオ基、シクロアルキニルチオ基、
アリールチオ基、ホルミル基、アシル基、カルバモイル基、アミノ基、少なくとも一つの
アルキル基、アルケニル基またはアルキニル基に置換されたアミノ基、アシルアミノ基、
Ｎ−アシル−Ｎ−アルキルアミノ基、Ｎ−アシル−Ｎ−アルケニルアミノ基、Ｎ−アシル
−Ｎ−アルキニルアミノ基、Ｎ−アシル−Ｎ−シクロアルキルアミノ基、Ｎ−アシル−Ｎ
−シクロアルケニルアミノ基、Ｎ−アシル−Ｎ−アリールアミノ基、ニトロ基、ヘテロ環
基およびハロゲン原子からなる群より選択されるラジカルを含む。
【００５５】
置換されたアルキル基の例としては、アラルキル基、シクロアルキルに置換されたアル
キル基、シクロアルケニルに置換されたアルキル基、ヒドロキシに置換されたアルキル基
、アルコキシに置換されたアルキル基、シクロアルコキシに置換されたアルキル基、アリ
ールオキシに置換されたアルキル基、アルキルカルボニルオキシに置換されたアルキル基
、シクロアルキルカルボニルオキシに置換されたアルキル基、シクロアルケニルカルボニ
ルオキシに置換されたアルキル基、シクロアルキニルカルボニルオキシに置換されたアル
キル基、アリールカルボニルオキシに置換されたアルキル基、チオールに置換されたアル
キル基、アルキルチオに置換されたアルキル基、シクロアルキルチオに置換されたアルキ
ル基、ホルミルに置換されたアルキル基、アシル化アルキル基、カルバモイルに置換され
たアルキル基、アミノに置換されたアルキル基、アシルアミノに置換されたアルキル基、
ニトロに置換されたアルキル基、ハロゲンに置換されたアルキル基およびヘテロ環に置換
されたアルキル基が挙げられる。
【００５６】
置換されたアルケニル基の例としては、アラルケニル基、シクロアルケニルに置換され
たアルケニル基、シクロアルケニルに置換されたアルケニル基、ヒドロキシに置換された
アルケニル基、アルコキシに置換されたアルケニル基、シクロアルコキシに置換されたア
ルケニル基、アリールオキシに置換されたアルケニル基、アルキルカルボニルオキシに置
換されたアルケニル基、シクロアルキルカルボニルオキシに置換されたアルケニル基、シ
クロアルケニルカルボニルオキシに置換されたアルケニル基、シクロアルキニルカルボニ
ルオキシに置換されたアルケニル基、アリールカルボニルオキシに置換されたアルケニル
基、チオールに置換されたアルケニル基、アルキルチオに置換されたアルケニル基、シク
ロアルキルチオに置換されたアルケニル基、ホルミルに置換されたアルケニル基、アシル
化アルケニル基、カルバモイルに置換されたアルケニル基、アミノに置換されたアルケニ
ル基、アシルアミノに置換されたアルケニル基、ニトロに置換されたアルケニル基、ハロ
ゲンに置換されたアルケニル基およびヘテロ環に置換されたアルケニル基が挙げられる。
【００５７】
置換されたアルキニル基の例としては、アラルキニル基、シクロアルキルに置換された
アルキニル基、シクロアルケニルに置換されたアルキニル基、ヒドロキシに置換されたア
ルキニル基、アルコキシに置換されたアルキニル基、シクロアルコキシに置換されたアル
キニル基、アリールオキシに置換されたアルキニル基、アルキルカルボニルオキシに置換
されたアルキニル基、シクロアルキルカルボニルオキシに置換されたアルキニル基、シク
ロアルケニルカルボニルオキシに置換されたアルキニル基、シクロアルキニルカルボニル
オキシに置換されたアルキニル基、アリールカルボニルオキシに置換されたアルキニル基
、チオールに置換されたアルキニル基、アルキルチオに置換されたアルキニル基、シクロ
アルキルチオに置換されたアルキニル基、ホルミルに置換されたアルキニル基、アシル化
アルキニル基、カルバモイルに置換されたアルキニル基、アミノに置換されたアルキニル
基、アシルアミノに置換されたアルキニル基、ニトロに置換されたアルキニル基、ハロゲ
ンに置換されたアルキニル基およびヘテロ環に置換されたアルキニル基が挙げられる。
【００５８】
置換されたシクロアルキル基の例としては、アルキルに置換されたシクロアルキル基、
アリールに置換されたシクロアルキル基、シクロアルキルに置換されたシクロアルキル基
、シクロアルケニルに置換されたシクロアルキル基、シクロアルキニルに置換されたシク
ロアルキル基、ヒドロキシに置換されたシクロアルキル基、アルコキシに置換されたシク
ロアルキル基、シクロアルコキシに置換されたシクロアルキル基、アリールオキシに置換
されたシクロアルキル基、アルキルカルボニルオキシに置換されたシクロアルキル基、シ
クロアルキルカルボニルオキシに置換されたシクロアルキル基、シクロアルケニルカルボ
ニルオキシに置換されたシクロアルキル基、シクロアルキニルカルボニルオキシに置換さ
れたシクロアルキル基、アリールカルボニルオキシに置換されたシクロアルキル基、チオ
ールに置換されたシクロアルキル基、アルキルチオに置換されたシクロアルキル基、シク
ロアルキルチオに置換されたシクロアルキル基、ホルミルに置換されたシクロアルキル基
、アシル化シクロアルキル基、カルバモイルに置換されたシクロアルキル基、アミノに置
換されたシクロアルキル基、アシルアミノに置換されたシクロアルキル基、ニトロに置換
されたシクロアルキル基、ハロゲンに置換されたシクロアルキル基およびヘテロ環に置換
されたシクロアルキル基が挙げられる。
【００５９】
置換されたシクロアルケニル基の例としては、アルキルに置換されたシクロアルケニル
基、アリールに置換されたシクロアルケニル基、シクロアルキルに置換されたシクロアル
ケニル基、シクロアルケニルに置換されたシクロアルケニル基、シクロアルキニルに置換
されたシクロアルケニル基、ヒドロキシに置換されたシクロアルケニル基、アルコキシに
置換されたシクロアルケニル基、シクロアルコキシに置換されたシクロアルケニル基、ア
リールオキシに置換されたシクロアルケニル基、アルキルカルボニルオキシに置換された
シクロアルケニル基、シクロアルキルカルボニルオキシに置換されたシクロアルケニル基
、シクロアルケニルカルボニルオキシに置換されたシクロアルケニル基、シクロアルキニ
ルカルボニルオキシに置換されたシクロアルケニル基、アリールカルボニルオキシに置換
されたシクロアルケニル基、チオールに置換されたシクロアルケニル基、アルキルチオに
置換されたシクロアルケニル基、シクロアルキルチオに置換されたシクロアルケニル基、
ホルミルに置換されたシクロアルケニル基、アシル化シクロアルケニル基、カルバモイル
に置換されたシクロアルケニル基、アミノに置換されたシクロアルケニル基、アシルアミ
ノに置換されたシクロアルケニル基、ニトロに置換されたシクロアルケニル基、ハロゲン
に置換されたシクロアルケニル基およびヘテロ環に置換されたシクロアルケニル基が挙げ
られる。
【００６０】
置換されたシクロアルキニル基の例としては、アルキルに置換されたシクロアルキニル
基、アリールに置換されたシクロアルキニル基、シクロアルキルに置換されたシクロアル
キニル基、シクロアルケニルに置換されたシクロアルキニル基、シクロアルキニルに置換
されたシクロアルキニル基、ヒドロキシに置換されたシクロアルキニル基、アルコキシに
置換されたシクロアルキニル基、シクロアルコキシに置換されたシクロアルキニル基、ア
リールオキシに置換されたシクロアルキニル基、アルキルカルボニルオキシに置換された
シクロアルキニル基、シクロアルキルカルボニルオキシに置換されたシクロアルキニル基
、シクロアルケニルカルボニルオキシに置換されたシクロアルキニル基、シクロアルキニ
ルカルボニルオキシに置換されたシクロアルキニル基、アリールカルボニルオキシに置換
されたシクロアルキニル基、チオールに置換されたシクロアルキニル基、アルキルチオに
置換されたシクロアルキニル基、シクロアルキルチオに置換されたシクロアルキニル基、
ホルミルに置換されたシクロアルキニル基、アシル化シクロアルキニル基、カルバモイル
に置換されたシクロアルキニル基、アミノに置換されたシクロアルキニル基、アシルアミ
ノに置換されたシクロアルキニル基、ニトロに置換されたシクロアルキニル基、ハロゲン
に置換されたシクロアルキニル基およびヘテロ環に置換されたシクロアルキニル基が挙げ
られる。
【００６１】
置換されたアリール基の例としては、アルキルに置換されたアリール基、アリールに置
換されたアリール基、シクロアルキルに置換されたアリール基、シクロアルケニルに置換
されたアリール基、シクロアルキニルに置換されたアリール基、ヒドロキシに置換された
アリール基、アルコキシに置換されたアリール基、シクロアルコキシに置換されたアリー
ル基、アリールオキシに置換されたアリール基、アルキルカルボニルオキシに置換された
アリール基、シクロアルキルカルボニルオキシに置換されたアリール基、シクロアルケニ
ルカルボニルオキシに置換されたアリール基、シクロアルキニルカルボニルオキシに置換
されたアリール基、アリールカルボニルオキシに置換されたアリール基、チオールに置換
されたアリール基、アルキルチオに置換されたアリール基、シクロアルキルチオに置換さ
れたアリール基、ホルミルに置換されたアリール基、アシル化アリール基、カルバモイル
に置換されたアリール基、アミノに置換されたアリール基、アシルアミノに置換されたア
リール基、ニトロに置換されたアリール基、ハロゲンに置換されたアリール基およびヘテ
ロ環に置換されたアリール基が挙げられる。
【００６２】
置換されたヘテロ環基の例としては、アルキルに置換されたヘテロ環基、アリールに置
換されたヘテロ環基、シクロアルキルに置換されたヘテロ環基、シクロアルケニルに置換
されたヘテロ環基、シクロアルキニルに置換されたヘテロ環基、ヒドロキシに置換された
ヘテロ環基、アルコキシに置換されたヘテロ環基、シクロアルコキシに置換されたヘテロ
環基、アリールオキシに置換されたヘテロ環基、アルキルカルボニルオキシに置換された
ヘテロ環基、シクロアルキルカルボニルオキシに置換されたヘテロ環基、シクロアルケニ
ルカルボニルオキシに置換されたヘテロ環基、シクロアルキニルカルボニルオキシに置換
されたヘテロ環基、アリールカルボニルオキシに置換されたヘテロ環基、チオールに置換
されたヘテロ環基、アルキルチオに置換されたヘテロ環基、シクロアルキルチオに置換さ
れたヘテロ環基、ホルミルに置換されたヘテロ環基、アシル化ヘテロ環基、カルバモイル
に置換されたヘテロ環基、アミノに置換されたヘテロ環基、アシルアミノに置換されたヘ
テロ環基、ニトロに置換されたヘテロ環基、ハロゲンに置換されたヘテロ環基およびヘテ
ロ環に置換されたヘテロ環基が挙げられる。
【００６３】
本発明の感光性光電子デバイスの実施形態のいくつかにおいて、少なくとも一つのＲ１
−Ｒ８基における結合価原子は炭素原子である。
本発明の感光性光電子デバイスの実施形態のいくつかにおいて、少なくとも一つのＲ１−
Ｒ８基における結合価原子は炭素原子であり、この際、少なくとも一つのＲ１−Ｒ８基は
、独立して、アルキル基、置換されたアルキル基、アルケニル基、置換されたアルケニル
基、アルキニル基、置換されたアルキニル基、シクロアルキル基、置換されたシクロアル
キル基、シクロアルケニル基、置換されたシクロアルケニル基、シクロアルキニル基、置
換されたシクロアルキニル基、アリール基、置換されたアリール基、ヘテロ環基および置
換されたヘテロ環基からなる群より選択される。
【００６４】
本発明の感光性光電子デバイスの実施形態のいくつかにおいて、少なくとも一つのＲ１
−Ｒ８基における結合価原子は炭素原子であり、この際、少なくとも一つのＲ１−Ｒ８基
は、独立して、アルキル基、アルケニル基、アルキニル基、シクロアルキル基、シクロア
ルケニル基、シクロアルキニル基、アリール基およびヘテロ環基からなる群より選択され
る。
【００６５】
本発明の感光性光電子デバイスの実施形態のいくつかにおいて、少なくとも一つのＲ１
−Ｒ８基における結合価原子は炭素原子であり、この際、少なくとも一つのＲ１−Ｒ８基
は、独立して、アルキル基、置換されたアルキル基、アリール基および置換されたアリー
ル基からなる群より選択される。
【００６６】
本発明の感光性光電子デバイスの実施形態のいくつかにおいて、少なくとも一つのＲ１
−Ｒ８基における結合価原子は炭素原子であり、この際、少なくとも一つのＲ１−Ｒ８基
は、独立して、フェニル基、トリル基、キシリル基、メシチル基、メチル基、エチル基、
ｎ−プロピル基およびイソプロピル基からなる群より選択される。
【００６７】
本発明の感光性光電子デバイスの実施形態のいくつかにおいて、少なくとも一つのピロ
ール環の二つの隣接するＲ１−Ｒ８基の結合価原子は炭素原子であり、この際、少なくと
も一つのピロール環の二つの隣接するＲ１−Ｒ８基は、少なくとも一つのピロール環の二
つのβ位の炭素原子といっしょになって、炭素環基または置換された炭素環基を形成する
。
【００６８】
本発明の感光性光電子デバイスの実施形態のいくつかにおいて、少なくとも一つのピロ
ール環の二つの隣接するＲ１−Ｒ８基の結合価原子は炭素原子であり、この際、少なくと
も一つのピロール環の二つの隣接するＲ１−Ｒ８基は、少なくとも一つのピロール環の二
つのβ位の炭素原子といっしょになって、ヘテロ環基または置換されたヘテロ環基を形成
する。
【００６９】
本発明の感光性光電子デバイスの実施形態のいくつかにおいて、少なくとも一つのピロ
ール環の二つの隣接するＲ１−Ｒ８基の結合価原子は、炭素原子であり、この際、少なく
とも一つのピロール環の二つの隣接するＲ１−Ｒ８基は、少なくとも一つのピロール環の
二つのβ位の炭素原子といっしょになって、炭素環基または置換された炭素環基を形成し
、炭素環基または置換された炭素環基は、大員環または芳香族π系（ｂｅｎｚａｎｕｌａ
ｔｅｄ  π−ｓｙｓｔｅｍ）である。
【００７０】
本発明の感光性光電子デバイスの実施形態のいくつかにおいて、少なくとも一つのピロ
ール環の二つの隣接するＲ１−Ｒ８基の結合価原子は炭素原子であり、この際、少なくと
も一つのピロール環の二つの隣接するＲ１−Ｒ８基は、少なくとも一つのピロール環の二
つのβ位の炭素原子といっしょになって、炭素環基または置換された炭素環基を形成し、
炭素環基または置換された炭素環基は芳香族である。
【００７１】
本発明の感光性光電子デバイスの実施形態のいくつかにおいて、少なくとも一つのピロ
ール環の二つの隣接するＲ１−Ｒ８基は、少なくとも一つのピロール環の二つのβ位の炭
素原子といっしょになって、ヘテロ環基または置換されたヘテロ環基を形成する。
【００７２】
本発明の感光性光電子デバイスの実施形態のいくつかにおいて、少なくとも一つのＲ１
−Ｒ８基における結合価原子は酸素原子である。
【００７３】
本発明の感光性光電子デバイスの実施形態のいくつかにおいて、少なくとも一つのＲ１
−Ｒ８基における結合価原子は酸素原子であり、この際、少なくとも一つの結合価原子と
してＯを有するＲ１−Ｒ８基は、ヒドロキシ、アルコキシ、アルケニルオキシ、アルキニ
ルオキシ、シクロアルコキシ、シクロアルケニルオキシ、シクロアルキニルオキシ、アラ
ルキルオキシ、アラルケニルオキシ、アラルキニルオキシ、アリールオキシ、アルキルカ
ルボニルオキシ、アルケニルカルボニルオキシ、アルキニルカルボニルオキシ、ヒロドキ
シカルボニルオキシまたはアルコキシカルボニルオキシである。
【００７４】
本発明の感光性光電子デバイスの実施形態のいくつかにおいて、少なくとも一つのＲ１
−Ｒ８基における結合価原子は酸素原子であり、この際、少なくとも一つの結合価原子と
してＯを有するＲ１−Ｒ８基は、ヒドロキシまたはアルコキシである。
【００７５】
本発明の感光性光電子デバイスの実施形態のいくつかにおいて、少なくとも一つのＲ１
−Ｒ８基における結合価原子は酸素原子であり、この際、少なくとも一つの結合価原子と
してＯを有するＲ１−Ｒ８基は、ヒドロキシ、メトキシ、エトキシ、ｎ−プロポキシまた
はイソプロポキシである。
【００７６】
本発明の感光性光電子デバイスの実施形態のいくつかにおいて、少なくとも一つのＲ１
−Ｒ８基は、Ｃｌ原子、Ｂｒ原子、Ｉ原子またはＡｔ原子である。
【００７７】
本発明の感光性光電子デバイスの実施形態のいくつかにおいて、少なくとも一つのＲ１
−Ｒ８基における結合価原子は窒素原子である。
【００７８】
本発明の感光性光電子デバイスの実施形態のいくつかにおいて、少なくとも一つのＲ１
−Ｒ８基における結合価原子は窒素原子であり、この際、少なくとも一つの結合価原子と
してＮを有するＲ１−Ｒ８基は、アミノ基、アルキルアミノ基、ジアルキルアミノ基、ア
ルケニルアミノ基、ジアルケニルアミノ基、アルキニルアミノ基、ジアルキニルアミノ基
、Ｎ−アルキル−Ｎ−アルケニルアミノ基、Ｎ−アルキル−Ｎ−アルキニルアミノ基、Ｎ
−アルケニル−Ｎ−アルキニルアミノ基、アシルアミノ基、Ｎ−アシル−Ｎ−アルキルア
ミノ基、Ｎ−アシル−Ｎ−アルケニルアミノ基、Ｎ−アシル−Ｎ−アルキニルアミノ基、
Ｎ−アシル−Ｎ−シクロアルキルアミノ基、Ｎ−アシル−Ｎ−シクロアルケニルアミノ基
、Ｎ−アシル−Ｎ−アリールアミノ基、ニトロ基、窒素結合価原子を含むヘテロ環基およ
び窒素結合価原子を含む置換されたヘテロ環基からなる群より選択される。
【００７９】
本発明の感光性光電子デバイスの実施形態のいくつかにおいて、少なくとも一つのＲ１
−Ｒ８基における結合価原子は硫黄原子である。
【００８０】
本発明の感光性光電子デバイスの実施形態のいくつかにおいて、少なくとも一つのＲ１
−Ｒ８基における結合価原子は硫黄原子であり、この際、少なくとも一つのＲ１−Ｒ８基
は、チオール基、アルキルチオ基、アルケニルチオ基、アルキニルチオ基、アラルキルチ
オ基、アラルケニルチオ基、アラルキニルチオ基、シクロアルキルアルキルチオ基、シク
ロアルケニルアルキルチオ基、シクロアルキニルアルキルチオ基、シクロアルキルチオ基
、シクロアルケニルチオ基、シクロアルキニルチオ基、およびアリールチオ基からなる群
より選択される。
【００８１】
Ｍの例としては、アルミニウム、ガリウム、インジウム、タリウム、ゲルマニウム、ス
ズ、鉛、ヒ素、アンチモン、ビスマス、チタン、バナジウム、クロム、マンガン、鉄、コ
バルト、ニッケル、ジルコニウム、ハフニウム、モリブデン、タングステン、ルテニウム
、オスミウム、ロジウム、イリジウム、パラジウム、白金、銀および金が挙げられる。
【００８２】
本発明の感光性光電子デバイスの実施形態のいくつかにおいて、ＭはＡｌではない。
【００８３】
本発明の感光性光電子デバイスの実施形態のいくつかにおいて、ＭはＰｔ、Ｐｄまたは
Ｉｒである。好ましくは、Ｍは、ＰｔまたはＰｄである。より好ましくは、ＭはＰｔであ
る。
【００８４】
本発明の感光性光電子デバイスの実施形態のいくつかにおいて、デバイスは有機太陽電
池（ｏｒｇａｎｉｃ  ｐｈｏｔｏｖｏｌｔａｉｃ  ｃｅｌｌ）である。
【００８５】
本発明の感光性光電子デバイスの実施形態のいくつかにおいて、デバイスは光導電セル
電池である。
【００８６】
本発明の感光性光電子デバイスの実施形態のいくつかにおいて、デバイスは光センサー
である。
【００８７】
本発明の感光性光電子デバイスの実施形態のいくつかにおいて、デバイスは光検出器で
ある。
【００８８】
本発明の感光性光電子デバイスの実施形態のいくつかにおいて、デバイスはドナー物質
およびアクセプタ物質を含み、この際、ドナー物質またはアクセプタ物質は、式（Ｉ）で
表される少なくとも一つのテトラ−アザポルフィリン化合物を含む。好ましくは、ドナー
物質が式（Ｉ）で表される少なくとも一つのテトラ−アザポルフィリン化合物を含む。
【００８９】
本発明の感光性光電子デバイスの実施形態のいくつかにおいて、デバイスはドナー物質
およびアクセプタ物質を含み、この際、ドナー物質およびアクセプタ物質の両方が、式（
Ｉ）で表される少なくとも一つのテトラ−アザポルフィリン化合物を含む場合、ドナー物
質における少なくとも一つのテトラ−アザポルフィリン化合物は、アクセプタ物質におけ
る少なくとも一つのテトラ−アザポルフィリン化合物とは相違する。
【００９０】
本発明の感光性光電子デバイスの実施形態のいくつかにおいて、デバイスはドナー物質
およびアクセプタ物質を含み、この際、ドナー物質は式（Ｉ）で表される少なくとも一つ
のテトラ−アザポルフィリン化合物を含み、アクセプタ物質はＣ６０化合物を含む。
【００９１】
本発明の有機感光性光電子デバイスは励起子遮蔽層（「ＥＢＬ」）を含みうる。ある物
質の励起子遮蔽性は、固有の特性ではない（ＵＳ６，４５１，４１５を参照）。ある物質
が励起子遮断剤として作用することができるかどうかは、隣接する有機感光性物質の相対
的なＨＯＭＯおよびＬＵＭＯレベルに依存する。したがって、励起子遮断剤としての化合
物群だけを個別に、それが使用されうるデバイスの状況を考慮することなく同定すること
は不可能である。しかしながら、ある物質が有機感光性光電子デバイスを構成する目的で
所定の物質とともに用いられたときに励起子遮断剤として機能することができるかどうか
は、当業者であれば判断することができる。ＥＢＬの例としては、ＥＢＬに関連した開示
について、参照により本明細書に引用される、Ｆｏｒｒｅｓｔらによる米国特許出願第１
１／１５０，１４３号および米国特許第６，４５１，４１５号が挙げられる。例えば、励
起子遮蔽層は、２，９−ジメチル−４，７−ジフェニル−１，１０−フェナントロリン（
ＢＣＰ）、４，４’，４”−トリス｛Ｎ−（３−メチルフェニル）−Ｎ−フェニルアミノ
｝トリフェニルアミン（ｍ−ＭＴＤＡＴＡ）またはポリエチレンジオキシチオフェン（Ｐ
ＥＤＯＴ）を含みうる。また、ＥＢＬのさらなる背景の説明として、Ｐｅｕｍａｎｓらが
、Ａｐｐｌｉｅｄ  Ｐｈｙｓｉｃｓ  Ｌｅｔｔｅｒｓ  ７６，２６５０−５２（２０００
）に報告した「超薄有機二重ヘテロ構造光起電ダイオードにおける高光学強度での効率的
光子回収法」が挙げられる。ＥＢＬは、ドナー物質および／またはアクセプタ物質の外へ
の励起子の移動を妨害することによりクエンチングを弱める。
【００９２】
本発明は、本発明の感光性光電子デバイスを製造する方法を提供するものであり、その
方法としては：
ドナー物質およびアクセプタ物質を準備し、この際、ドナー物質および／またはアクセ
プタ物質は、本発明の式（Ｉ）で表される少なくとも一つのテトラ−アザポルフィリン化
合物を含み；および
ドナー物質がアクセプタ物質を接触させて感光性光電子デバイスを製造し、
この際、ドナー物質およびアクセプタ物質の両方が、式（Ｉ）で表される少なくとも一つ
のテトラ−アザポルフィリン化合物を含む場合、ドナー物質における少なくとも一つのテ
トラ−アザポルフィリン化合物は、アクセプタ物質における少なくとも一つの非平面状ポ
ルフィリンとは相違する、
ことを含む。
【００９３】
本発明の様態の一つは、本発明の感光性光電子デバイスを製造する方法に関するもので
あり、この際、感光性光電子デバイスは、感光性光電子デバイスを製造するあらゆる公知
の方法で製造され、その改良点としては：
ドナー物質およびアクセプタ物質を準備し、この際、ドナー物質および／またはアクセ
プタ物質は、本発明の式（Ｉ）で表される少なくとも一つのテトラ−アザポルフィリン化
合物を含み；および
ドナー物質がアクセプタ物質と接触させて感光性光電子デバイスを製造し、
この際、ドナー物質およびアクセプタ物質の両方が、式（Ｉ）で表される少なくとも一つ
のテトラ−アザポルフィリン化合物を含む場合、ドナー物質における少なくとも一つのテ
トラ−アザポルフィリン化合物は、アクセプタ物質における少なくとも一つの非平面状ポ
ルフィリンとは相違する、
ことを含む。
【００９４】
本発明の感光性光電子デバイスを製造するいずれの方法においても、ドナー物質および
／またはアクセプタ物質において用いられる少なくとも一つのテトラ−アザポルフィリン
化合物は、本明細書中に開示された式（Ｉ）で表されるテトラ−アザポルフィリン化合物
でありうる。
【００９５】
本発明の感光性光電子デバイスを製造する方法の実施形態のいくつかにおいて、感光性
光電子デバイスとは太陽電池である。
【００９６】
本発明の感光性光電子デバイスを製造する方法の実施形態のいくつかにおいて、感光性
光電子デバイスとは光検出器である。
【００９７】
本発明の感光性光電子デバイスを製造する方法の実施形態のいくつかにおいて、感光性
光電子デバイスとは光センサーである。
【００９８】
本発明の感光性光電子デバイスを製造する方法の実施形態のいくつかにおいて、感光性
光電子デバイスとは光導電セルである。
【００９９】
式（Ｉ）で表されるテトラ−アザポルフィリン化合物は、公知の化学合成方法によって
製造されうる。例えば、テトラ−アザポルフィリン化合物は以下に示す反応スキームによ
り合成されうる。この際、Ｒ１−Ｒ８基はＲ基によって一般的に示されている。
【０１００】
【化４】
2015043436.tif 000006
【０１０１】
テトラ−アザポルフィリンの合成は、Ｒ基および金属塩に依存して、無溶媒反応として
またはブタノール中で、フマロニトリル（Ｅ）誘導体またはマレオニトリル（Ｚ）誘導体
（種々のＲ基）のいずれかとの金属塩（上記に記載）の反応を含む。次いで、沈殿物を酢
酸中で温浸および洗浄するか、または単に溶媒を用いて洗浄する。フタロシアニン化合物
は、ジシアノベンゼン誘導体を出発原料として同一条件下で合成される。例えば、Ｍａｓ
ｈｅｎｋｏｖ，  Ｖ．  Ａ．  ｅｔ  ａｌ．  Ｚｈｕｒｎａｌ  Ｐｒｉｋｌａｄｎｏｉ  
Ｓｐｅｋｔｒｏｓｋｏｐｉｉ，  １９７４，  ２１（１），  ７３−８１；  Ｆｉｔｚｇ
ｅｒａｌｄ，  Ｊｅｆｆｅｒｙ  ｅｔ  ａｌ．  Ｓｙｎｔｈｅｓｉｓ，  １９９１，  ９
，  ６８６−６８８；  Ｃｈｉｚｈｏｖａ，  Ｎ．  Ｖ．；  Ｋｈｅｌｅｖｉｎａ，  Ｏ
．  Ｇ．；  Ｂｅｒｅｚｉｎ，  Ｂ．  Ｄ．  Ｒｕｓｓｉａｎ  Ｊｏｕｒｎａｌ  ｏｆ  
Ｇｅｎｅｒａｌ  Ｃｈｅｍｉｓｔｒｙ  ２００３，  ７３（１０），  １６４５−１６４
７を参照。
【０１０２】
（参考文献）
１．    Ｐｅｕｍａｎｓ，  Ｐ．，  Ａ．  Ｙａｋｉｍｏｖ，  ａｎｄ  Ｓ．Ｒ．  Ｆ
ｏｒｒｅｓｔ，  Ｓｍａｌｌ  ｍｏｌｅｃｕｌａｒ  ｗｅＩｇｈｔ  ｏｒｇａｎｉｃ  ｔ
ｈｉｎ−ｆｉｌｍ  ｐｈｏｔｏｄｅｔｅｃｔｏｒｓ  ａｎｄ  ｓｏｌａｒ  ｃｅｌｌｓ．
Ｊｏｕｒｎａｌ  ｏｆ  Ａｐｐｌｉｅｄ  Ｐｈｙｓｉｃｓ，  ２００３．  ９３（７）
：  ｐ．  ３６９３−３７２３．
２．    Ｓｉｎｇｈ，  Ｖ．Ｐ．，  Ｒ．Ｓ．  Ｓｉｎｇｈ，  Ｂ．  Ｐａｒｔｈａｓ
ａｒａｔｈｙ，  Ａ．  Ａｇｕｉｌｅｒａ，  Ｊ．  Ａｎｔｈｏｎｙ，  ａｎｄ  Ｍ．  
Ｐａｙｎｅ，  Ｃｏｐｐｅｒｐｈｔｈａｌｏｃｙａｎｉｎｅ−ｂａｓｅｄ  ｏｒｇａｎｉ
ｃ  ｓｏｌａｒ  ｃｅｌｌｓ  ｗｉｔｈ  ｈｉｇｈ  ｏｐｅｎ−ｃｉｒｃｕｉｔ  ｖｏｌ
ｔａｇｅ．  Ａｐｐｌｉｅｄ  Ｐｈｙｓｉｃｓ  Ｌｅｔｔｅｒｓ，  ２００５．  ８６（
８）：  ｐ．  ０８２１０６．
３．    Ｂｒａｂｅｃ，  Ｃ．Ｊ．，  Ａ．  Ｃｒａｖｉｎｏ，  Ｄ．  Ｍｅｉｓｓｎ
ｅｒ，  Ｎ．Ｓ．  Ｓａｒｉｃｉｆｔｃｉ，  Ｔ．  Ｆｒｏｍｈｅｒｚ，  Ｍ．Ｔ．  Ｒ
ｉｓｐｅｎｓ，  Ｌ．  Ｓａｎｃｈｅｚ，  ａｎｄ  Ｊ．Ｃ．  Ｈｕｍｍｅｌｅｎ，  Ｏ
ｒｉｇｉｎ  ｏｆ  ｔｈｅ  ｏｐｅｎ  ｃｉｒｃｕｉｔ  ｖｏｌｔａｇｅ  ｏｆ  ｐｌａ
ｓｔｉｃ  ｓｏｌａｒ  ｃｅｌｌｓ．  Ａｄｖａｎｃｅｄ  Ｆｕｎｃｔｉｏｎａｌ  Ｍａ
ｔｅｒｉａｌｓ，  ２００１．  １１（５）：  ｐ．  ３７４−３８０．
４．    Ｇｌｅｄｈｉｌｌ，  Ｓ．Ｅ．，  Ｂ．  Ｓｃｏｔｔ，  ａｎｄ  Ｂ．Ａ．  
Ｇｒｅｇｇ，  Ｏｒｇａｎｉｃ  ａｎｄ  ｎａｎｏ−ｓｔｒｕｃｔｕｒｅｄ  ｃｏｍｐｏ
ｓｉｔｅ  ｐｈｏｔｏｖｏｌｔａｉｃｓ：  Ａｎ  ｏｖｅｒｖｉｅｗ．  Ｊｏｕｒｎａｌ
ｏｆ  Ｍａｔｅｒｉａｌｓ  Ｒｅｓｅａｒｃｈ，  ２００５．  ２０（１２）：  ｐ．
３１６７−３１７９．
５．    Ｍｕｔｏｌｏ，  Ｋ．Ｌ．，  Ｅ．Ｉ．  Ｍａｙｏ，  Ｂ．Ｐ．  Ｒａｎｄ，
Ｓ．Ｒ．  Ｆｏｒｒｅｓｔ，  ａｎｄ  Ｍ．Ｅ．  Ｔｈｏｍｐｓｏｎ，  Ｅｎｈａｎｃ
ｅｄ  ｏｐｅｎ−ｃｉｒｃｕｉｔ  ｖｏｌｔａｇｅ  ｉｎ  ｓｕｂｐｈｔｈａｌｏｃｙａ
ｎｉｎｅ／Ｃ−６０  ｏｒｇａｎｉｃ  ｐｈｏｔｏｖｏｌｔａｉｃ  ｃｅｌｌｓ．  Ｊｏ
ｕｒｎａｌ  ｏｆ  ｔｈｅ  Ａｍｅｒｉｃａｎ  Ｃｈｅｍｉｃａｌ  Ｓｏｃｉｅｔｙ，  
２００６．  １２８（２５）：  ｐ．  ８１０８−８１０９．
Ｔｅｒａｏ，  Ｙ．，  Ｈ．  Ｓａｓａｂｅ，  ａｎｄ  Ｃ．  Ａｄａｃｈｉ，  Ｃｏ
ｒｒｅｌａｔｉｏｎ  ｏｆ  ｈｏｌｅ  ｍｏｂｉｌｉｔｙ，  ｅｘｃｉｔｏｎ  ｄｉｆｆ
ｕｓｉｏｎ  ｌｅｎｇｔｈ，  ａｎｄ  ｓｏｌａｒ  ｃｅｌｌ  ｃｈａｒａｃｔｅｒｉｓ
ｔｉｃｓ  ｉｎ  ｐｈｔｈａｌｏｃｙａｎｉｎｅ／ｆｕｌｌｅｒｅｎｅ  ｏｒｇａｎｉｃ
ｓｏｌａｒ  ｃｅｌｌｓ．  Ａｐｐｌｉｅｄ  Ｐｈｙｓｉｃｓ  Ｌｅｔｔｅｒｓ，  ２
００７．  ９０（１０）：  ｐ．  １０３５１５．
【図１】
2015043436.tif 000010
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
テトラ−アザポルフィリンコアの中心に結合した３価または４価の金属原子Ｍを有する式Ｉで表されるテトラ−アザポルフィリン化合物を少なくとも一つ含む有機感光性光電子デバイス：
この際、Ｍは、（ａ）式ＩＩに示すように１価のアニオン性リガンドＸを有する３価の金属原子、（ｂ）式ＩＩＩに示すように２つの１価のアニオン性リガンドＸ’およびＸ”を有する４価の金属原子、または、（ｃ）式ＩＶに示すように二つの１価のアニオン性リガンドＸ’およびＸ”を有する４価の金属原子である：
【化１】
2015043436.tif 000011
【化２】
2015043436.tif 000012
式中、
Ｘは１価のアニオン性リガンドであり；
Ｘ’およびＸ”はそれぞれ独立して、同一であるかまたは異なる二つの１価のアニオン性リガンドであり；並びに
Ｒ１、Ｒ２、Ｒ３、Ｒ４、Ｒ５、Ｒ６、Ｒ７およびＲ８は、それぞれ独立して、Ｃｌ原子、Ｂｒ原子、Ｉ原子、Ａｔ原子および前記テトラ−アザポルフィリンコアのピロール環またはジヒドロピロール環のβ炭素原子に結合した結合価原子を含む化学基からなる群より選択され、この際、前記結合価原子は、Ｂ、Ｃ、Ｎ、Ｏ、Ｓｉ、Ｐ、Ｓ、Ｇｅ、Ａｓ、Ｓｅ、Ｉｎ、Ｓｎ、Ｓｂ、Ｔｅ、Ｔｌ、Ｐｂ、ＢｉおよびＰｏからなる群より選択され、または同一のピロール環またはジヒドロピロール環の二つのβ炭素原子と結合した二つの隣接したＲ１−Ｒ８基が、前記２つのβ炭素原子とともに炭素環基またはヘテロ環基を形成し、この際、前記炭素環基または前記ヘテロ環基は単環または多環である（ただし、式Ｉのテトラ−アザポルフィリン化合物はクロロアルミニウムフタロシアニン（ＡＩＣＩＰｃ）ではない）。
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
（ｉ）少なくとも一方が透明である第１電極および第２電極と、
（ｉｉ）前記第１電極と前記第２電極との間に配置され、
（ａ）第１の有機半導体物質、および
（ｂ）第２の有機半導体物質
を含む有機光活性物質と、
を含む、有機感光性光電子デバイスであって、
この際、前記第１の有機半導体物質が前記第２の有機半導体物質と直接接触し、
前記第１の有機半導体物質が前記第２の有機半導体物質に対する少なくとも一つのドナー物質を含み、前記第２の有機半導体物質が少なくとも一つのアクセプタ物質を含むか、または、前記第１の有機半導体物質が前記第２の有機半導体物質に対する少なくとも一つのアクセプタ物質を含み、前記第２の有機半導体物質が少なくとも一つのドナー物質を含み、
この際、前記ドナー物質および前記アクセプタ物質の少なくとも一つは式Ｉで表されるテトラ−アザポルフィリン化合物の少なくとも一つを含み、前記少なくとも一つの式Ｉで表されるテトラ−アザポルフィリン化合物は、テトラ−アザポルフィリンコアの中心に結合した３価または４価の金属原子Ｍを有し、
この際、Ｍは、（ａ）式ＩＩに示すように１価のアニオン性リガンドＸを有する３価の金属原子、（ｂ）式ＩＩＩに示すように２つの１価のアニオン性リガンドＸ’およびＸ”を有する４価の金属原子、または、（ｃ）式ＩＶに示すように二つの１価のアニオン性リガンドＸ’およびＸ”を有する４価の金属原子である、デバイス：
【化１】
2015043436.tif 000013
【化２】
2015043436.tif 000014
式中、
Ｘは１価のアニオン性リガンドであり；
Ｘ’およびＸ”はそれぞれ独立して、同一であるかまたは異なる二つの１価のアニオン性リガンドであり；並びに
Ｒ１、Ｒ２、Ｒ３、Ｒ４、Ｒ５、Ｒ６、Ｒ７およびＲ８は、それぞれ独立して、Ｃｌ原子、Ｂｒ原子、Ｉ原子、Ａｔ原子、アルキル基、置換されたアルキル基、アルケニル基、置換されたアルケニル基、アルキニル基、置換されたアルキニル基、シクロアルキル基、置換されたシクロアルキル基、シクロアルケニル基、置換されたシクロアルケニル基、シクロアルキニル基、置換されたシクロアルキニル基、アリール基、置換されたアリール基、ヘテロ環基、置換されたヘテロ環基、および前記テトラ−アザポルフィリンコアのピロール環またはジヒドロピロール環のβ炭素結合原子を含む化学基からなる群より選択され、この際、前記β炭素結合原子は、Ｎ、Ｏ、Ｓからなる群より選択され、
この際、前記デバイスが有機太陽電池である。
【請求項２】
置換されたアルキル基が、シクロアルキル基、シクロアルケニル基、シクロアルキニル基、アリール基、ヘテロ環基、ヒドロキシ基、アルコキシ基、アルケニルオキシ基、アルキニルオキシ基、シクロアルコキシ基、シクロアルケニルオキシ基、シクロアルキニルオキシ基、アリールオキシ基、アルキルカルボニルオキシ基、シクロアルキルカルボニルオキシ基、シクロアルケニルカルボニルオキシ基、シクロアルキニルカルボニルオキシ基、アリールカルボニルオキシ基、チオール基、アルキルチオ基、シクロアルキルチオ基、シクロアルケニルチオ基、シクロアルキニルチオ基、アリールチオ基、ホルミル基、アシル基、カルバモイル基、アミノ基、少なくとも一つのアルキル基、アルケニル基またはアルキニル基で置換されたアミノ基、アシルアミノ基、Ｎ−アシル−Ｎ−アルキルアミノ基、Ｎ−アシル−Ｎ−アルケニルアミノ基、Ｎ−アシル−Ｎ−アルキニルアミノ基、Ｎ−アシル−Ｎ−シクロアルキルアミノ基、Ｎ−アシル−Ｎ−シクロアルケニルアミノ基、Ｎ−アシル−Ｎ−アリールアミノ基、ニトロ基、ヘテロ環基およびハロゲン原子からなる群より独立して選択される少なくとも一つのラジカルを有する置換されたアルキル基であり；
置換されたアルケニル基が、シクロアルキル基、シクロアルケニル基、シクロアルキニル基、アリール基、ヘテロ環基、ヒドロキシ基、アルコキシ基、アルケニルオキシ基、アルキニルオキシ基、シクロアルコキシ基、シクロアルケニルオキシ基、シクロアルキニルオキシ基、アリールオキシ基、アルキルカルボニルオキシ基、シクロアルキルカルボニルオキシ基、シクロアルケニルカルボニルオキシ基、シクロアルキニルカルボニルオキシ基、アリールカルボニルオキシ基、チオール基、アルキルチオ基、シクロアルキルチオ基、シクロアルケニルチオ基、シクロアルキニルチオ基、アリールチオ基、ホルミル基、アシル基、カルバモイル基、アミノ基、少なくとも一つのアルキル基、アルケニル基またはアルキニル基で置換されたアミノ基、アシルアミノ基、Ｎ−アシル−Ｎ−アルキルアミノ基、Ｎ−アシル−Ｎ−アルケニルアミノ基、Ｎ−アシル−Ｎ−アルキニルアミノ基、Ｎ−アシル−Ｎ−シクロアルキルアミノ基、Ｎ−アシル−Ｎ−シクロアルケニルアミノ基、Ｎ−アシル−Ｎ−アリールアミノ基、ニトロ基、ヘテロ環基およびハロゲン原子からなる群より独立して選択される少なくとも一つのラジカルを有する置換されたアルケニル基であり；
置換されたアルキニル基が、シクロアルキル基、シクロアルケニル基、シクロアルキニル基、アリール基、ヘテロ環基、ヒドロキシ基、アルコキシ基、アルケニルオキシ基、アルキニルオキシ基、シクロアルコキシ基、シクロアルケニルオキシ基、シクロアルキニルオキシ基、アリールオキシ基、アルキルカルボニルオキシ基、シクロアルキルカルボニルオキシ基、シクロアルケニルカルボニルオキシ基、シクロアルキニルカルボニルオキシ基、アリールカルボニルオキシ基、チオール基、アルキルチオ基、シクロアルキルチオ基、シクロアルケニルチオ基、シクロアルキニルチオ基、アリールチオ基、ホルミル基、アシル基、カルバモイル基、アミノ基、少なくとも一つのアルキル基、アルケニル基またはアルキニル基で置換されたアミノ基、アシルアミノ基、Ｎ−アシル−Ｎ−アルキルアミノ基、Ｎ−アシル−Ｎ−アルケニルアミノ基、Ｎ−アシル−Ｎ−アルキニルアミノ基、Ｎ−アシル−Ｎ−シクロアルキルアミノ基、Ｎ−アシル−Ｎ−シクロアルケニルアミノ基、Ｎ−アシル−Ｎ−アリールアミノ基、ニトロ基、ヘテロ環基およびハロゲン原子からなる群より独立して選択される少なくとも一つのラジカルを有する置換されたアルキニル基であり；
置換されたシクロアルキル基が、アルキル基、アルケニル基、アルキニル基、シクロアルキル基、シクロアルケニル基、シクロアルキニル基、アリール基、ヘテロ環基、ヒドロキシ基、アルコキシ基、アルケニルオキシ基、アルキニルオキシ基、シクロアルコキシ基、シクロアルケニルオキシ基、シクロアルキニルオキシ基、アリールオキシ基、アルキルカルボニルオキシ基、シクロアルキルカルボニルオキシ基、シクロアルケニルカルボニルオキシ基、シクロアルキニルカルボニルオキシ基、アリールカルボニルオキシ基、チオール基、アルキルチオ基、シクロアルキルチオ基、シクロアルケニルチオ基、シクロアルキニルチオ基、アリールチオ基、ホルミル基、アシル基、カルバモイル基、アミノ基、少なくとも一つのアルキル基、アルケニル基またはアルキニル基で置換されたアミノ基、アシルアミノ基、Ｎ−アシル−Ｎ−アルキルアミノ基、Ｎ−アシル−Ｎ−アルケニルアミノ基、Ｎ−アシル−Ｎ−アルキニルアミノ基、Ｎ−アシル−Ｎ−シクロアルキルアミノ基、Ｎ−アシル−Ｎ−シクロアルケニルアミノ基、Ｎ−アシル−Ｎ−アリールアミノ基、ニトロ基、ヘテロ環基およびハロゲン原子からなる群より独立して選択される少なくとも一つのラジカルを有する置換されたシクロアルキル基であり；
置換されたシクロアルケニル基が、アルキル基、アルケニル基、アルキニル基、シクロアルキル基、シクロアルケニル基、シクロアルキニル基、アリール基、ヘテロ環基、ヒドロキシ基、アルコキシ基、アルケニルオキシ基、アルキニルオキシ基、シクロアルコキシ基、シクロアルケニルオキシ基、シクロアルキニルオキシ基、アリールオキシ基、アルキルカルボニルオキシ基、シクロアルキルカルボニルオキシ基、シクロアルケニルカルボニルオキシ基、シクロアルキニルカルボニルオキシ基、アリールカルボニルオキシ基、チオール基、アルキルチオ基、シクロアルキルチオ基、シクロアルケニルチオ基、シクロアルキニルチオ基、アリールチオ基、ホルミル基、アシル基、カルバモイル基、アミノ基、少なくとも一つのアルキル基、アルケニル基またはアルキニル基で置換されたアミノ基、アシルアミノ基、Ｎ−アシル−Ｎ−アルキルアミノ基、Ｎ−アシル−Ｎ−アルケニルアミノ基、Ｎ−アシル−Ｎ−アルキニルアミノ基、Ｎ−アシル−Ｎ−シクロアルキルアミノ基、Ｎ−アシル−Ｎ−シクロアルケニルアミノ基、Ｎ−アシル−Ｎ−アリールアミノ基、ニトロ基、ヘテロ環基およびハロゲン原子からなる群より独立して選択される少なくとも一つのラジカルを有する置換されたシクロアルケニル基であり；
置換されたシクロアルキニル基が、アルキル基、アルケニル基、アルキニル基、シクロアルキル基、シクロアルケニル基、シクロアルキニル基、アリール基、ヘテロ環基、ヒドロキシ基、アルコキシ基、アルケニルオキシ基、アルキニルオキシ基、シクロアルコキシ基、シクロアルケニルオキシ基、シクロアルキニルオキシ基、アリールオキシ基、アルキルカルボニルオキシ基、シクロアルキルカルボニルオキシ基、シクロアルケニルカルボニルオキシ基、シクロアルキニルカルボニルオキシ基、アリールカルボニルオキシ基、チオール基、アルキルチオ基、シクロアルキルチオ基、シクロアルケニルチオ基、シクロアルキニルチオ基、アリールチオ基、ホルミル基、アシル基、カルバモイル基、アミノ基、少なくとも一つのアルキル基、アルケニル基またはアルキニル基で置換されたアミノ基、アシルアミノ基、Ｎ−アシル−Ｎ−アルキルアミノ基、Ｎ−アシル−Ｎ−アルケニルアミノ基、Ｎ−アシル−Ｎ−アルキニルアミノ基、Ｎ−アシル−Ｎ−シクロアルキルアミノ基、Ｎ−アシル−Ｎ−シクロアルケニルアミノ基、Ｎ−アシル−Ｎ−アリールアミノ基、ニトロ基、ヘテロ環基およびハロゲン原子からなる群より独立して選択される少なくとも一つのラジカルを有する置換されたシクロアルキニル基であり；
置換されたアリール基が、アルキル基、アルケニル基、アルキニル基、シクロアルキル基、シクロアルケニル基、シクロアルキニル基、アリール基、ヘテロ環基、ヒドロキシ基、アルコキシ基、アルケニルオキシ基、アルキニルオキシ基、シクロアルコキシ基、シクロアルケニルオキシ基、シクロアルキニルオキシ基、アリールオキシ基、アルキルカルボニルオキシ基、シクロアルキルカルボニルオキシ基、シクロアルケニルカルボニルオキシ基、シクロアルキニルカルボニルオキシ基、アリールカルボニルオキシ基、チオール基、アルキルチオ基、シクロアルキルチオ基、シクロアルケニルチオ基、シクロアルキニルチオ基、アリールチオ基、ホルミル基、アシル基、カルバモイル基、アミノ基、少なくとも一つのアルキル基、アルケニル基またはアルキニル基で置換されたアミノ基、アシルアミノ基、Ｎ−アシル−Ｎ−アルキルアミノ基、Ｎ−アシル−Ｎ−アルケニルアミノ基、Ｎ−アシル−Ｎ−アルキニルアミノ基、Ｎ−アシル−Ｎ−シクロアルキルアミノ基、Ｎ−アシル−Ｎ−シクロアルケニルアミノ基、Ｎ−アシル−Ｎ−アリールアミノ基、ニトロ基、ヘテロ環基およびハロゲン原子からなる群より独立して選択される少なくとも一つのラジカルを有する置換されたアリール基であり；並びに
置換されたヘテロ環基が、アルキル基、アルケニル基、アルキニル基、シクロアルキル基、シクロアルケニル基、シクロアルキニル基、アリール基、ヘテロ環基、ヒドロキシ基、アルコキシ基、アルケニルオキシ基、アルキニルオキシ基、シクロアルコキシ基、シクロアルケニルオキシ基、シクロアルキニルオキシ基、アリールオキシ基、アルキルカルボニルオキシ基、シクロアルキルカルボニルオキシ基、シクロアルケニルカルボニルオキシ基、シクロアルキニルカルボニルオキシ基、アリールカルボニルオキシ基、チオール基、アルキルチオ基、シクロアルキルチオ基、シクロアルケニルチオ基、シクロアルキニルチオ基、アリールチオ基、ホルミル基、アシル基、カルバモイル基、アミノ基、少なくとも一つのアルキル基、アルケニル基またはアルキニル基で置換されたアミノ基、アシルアミノ基、Ｎ−アシル−Ｎ−アルキルアミノ基、Ｎ−アシル−Ｎ−アルケニルアミノ基、Ｎ−アシル−Ｎ−アルキニルアミノ基、Ｎ−アシル−Ｎ−シクロアルキルアミノ基、Ｎ−アシル−Ｎ−シクロアルケニルアミノ基、Ｎ−アシル−Ｎ−アリールアミノ基、ニトロ基、ヘテロ環基およびハロゲン原子からなる群より独立して選択される少なくとも一つのラジカルを有する置換されたヘテロ環基である、請求項１に記載のデバイス。
【請求項３】
Ｒ１−Ｒ８基の少なくとも一つが、アルキル基、置換されたアルキル基、アリール基または置換されたアリール基である、請求項１または２に記載のデバイス。
【請求項４】
Ｒ１−Ｒ８基の少なくとも一つが、前記テトラ−アザポルフィリンコアのピロール環またはジヒドロピロール環のβ炭素結合原子を含む化学基であり、この際、前記β炭素結合原子がＯである、請求項１〜３のいずれか１項に記載のデバイス。
【請求項５】
β炭素結合原子としてＯを有するＲ１−Ｒ８基の少なくとも一つが、ヒドロキシ、アルコキシ、アルケニルオキシ、アルキニルオキシ、シクロアルコキシ、シクロアルケニルオキシ、シクロアルキニルオキシ、アラルキルオキシ、アラルケニルオキシ、アラルキニルオキシ、アリールオキシ、アルキルカルボニルオキシ、アルケニルカルボニルオキシ、アルキニルカルボニルオキシ、ヒロドキシカルボニルオキシまたはアルコキシカルボニルオキシである、請求項４に記載のデバイス。
【請求項６】
β炭素結合原子としてＯを有するＲ１−Ｒ８基の少なくとも一つが、ヒドロキシまたはアルコキシである、請求項５に記載のデバイス。
【請求項７】
Ｒ１−Ｒ８基の少なくとも一つが、それぞれ独立して、Ｃｌ原子、Ｂｒ原子、Ｉ原子およびＡｔ原子からなる群より選択される、請求項１〜５のいずれか１項に記載のデバイス。
【請求項８】
Ｒ１−Ｒ８基の少なくとも一つが、前記テトラ−アザポルフィリンコアのピロール環またはジヒドロピロール環のβ炭素結合原子を含む化学基であり、この際、前記β炭素結合原子がＮである、請求項１〜７のいずれか１項に記載のデバイス。
【請求項９】
Ｒ１−Ｒ８基の少なくとも一つが、前記テトラ−アザポルフィリンコアのピロール環またはジヒドロピロール環のβ炭素結合原子を含む化学基であり、この際、前記β炭素結合原子がＳである、請求項１〜８のいずれか１項に記載のデバイス。
【請求項１０】
Ｘ、Ｘ’またはＸ”が、それぞれ独立して、ハロゲン化物、シュードハロゲン化物、アルキル、アリール、アルコキシ、アルケニルオキシ、アルキニルオキシ、アラルキルオキシ、アラルケニルオキシ、アラルキニルオキシ、シクロアルキルアルコキシ、シクロアルキルアルケニルオキシ、シクロアルキルアルキニルオキシ、アミド、シクロアルキル、ヘテロ環、ヘテロアリール、シクロアルコキシ、ヘテロ環オキシ、ヘテロアリールオキシ、シクロアルケニルオキシ、シクロアルキニルオキシ、アラルキルオキシ、アラルケニルオキシ、アラルキニルオキシ、アリールオキシ、アルキルカルボニルオキシ、アルケニルカルボニルオキシ、アルキニルカルボニルオキシ、ヒドロキシカルボニルオキシまたはアルコキシカルボニルオキシ、アミノ、モノアルキルアミノ、ジアルキルアミノ、モノアリールアミノ、ジアリールアミノ、Ｎ−アルキル−Ｎ’−アリールアミノ、アシル、アシルオキシ、ニトロ、ヒドロキシ、チオール、アルキルチオ、アルケニルチオ、アルキニルチオ、アラルキルチオ、アラルケニルチオ、アラルキニルチオ、シクロアルキルアルキルチオ、シクロアルケニルアルキルチオ、シクロアルキニルアルキルチオ、シクロアルキルチオ、シクロアルケニルチオ、シクロアルキニルチオおよびアリールチオより選択される、請求項１〜９のいずれか１項に記載のデバイス。
【請求項１１】
Ｘ、Ｘ’またはＸ”が、それぞれ独立して、ハロゲン化物、シュードハロゲン化物、アルキル、アリール、アルコキシおよびアミドより選択される、請求項１０に記載のデバイス。
【請求項１２】
Ｍが、アルミニウム、ガリウム、インジウム、タリウム、ゲルマニウム、スズ、鉛、ヒ素、アンチモン、ビスマス、チタン、バナジウム、クロム、マンガン、鉄、コバルト、ニッケル、ジルコニウム、ハフニウム、モリブデン、タングステン、ルテニウム、オスミウム、ロジウム、イリジウム、パラジウム、白金、銀および金からなる群より選択される、請求項１〜１１のいずれか１項に記載のデバイス。
【請求項１３】
Ｍが、ガリウム、インジウム、タリウム、ゲルマニウム、スズ、鉛、ヒ素、アンチモン、ビスマス、チタン、バナジウム、クロム、マンガン、鉄、コバルト、ニッケル、ジルコニウム、ハフニウム、モリブデン、タングステン、ルテニウム、オスミウム、ロジウム、イリジウム、パラジウム、白金、銀および金からなる群より選択される、請求項１２に記載のデバイス。
【請求項１４】
ＭがＰｔ、ＰｄまたはＩｒである、請求項１３に記載のデバイス。
【請求項１５】
Ｍが３価の金属原子である、請求項１〜１１のいずれか１項に記載のデバイス。
【請求項１６】
Ｍが４価の金属原子である、請求項１〜１１のいずれか１項に記載のデバイス。
【請求項１７】
二つの電極間に位置し、二つの電極の少なくとも一方に隣接している、少なくとも一つの励起子遮蔽層をさらに含む、請求項１〜１６のいずれか１項に記載のデバイス。
【請求項１８】
前記ドナー物質が、少なくとも一つの式Ｉで表されるテトラ−アザポルフィリン化合物を含む、請求項１〜１７のいずれか１項に記載のデバイス。
【請求項１９】
前記アクセプタ物質がＣ６０を含む、請求項１８に記載のデバイス。
【請求項２０】
前記ドナー物質が式Ｉで表されるテトラ−アザポルフィリン化合物を含み、前記アクセプタ物質が式Ｉで表される他のテトラ−アザポルフィリン化合物を含む、請求項１〜１７のいずれか１項に記載のデバイス。
【請求項２１】
ドナー物質およびアクセプタ物質を準備し、この際、前記ドナー物質は少なくとも一つの式Ｉで表されるテトラ−アザポルフィリン化合物を含み、
前記ドナー物質を前記アクセプタ物質と接触させて有機感光性光電子デバイスを製造する、
ことを含む、請求項１に記載の有機感光性デバイスの製造方法。
【外国語明細書】
2015043436000001.pdf
2015043436000002.pdf
2015043436000003.pdf
2015043436000004.pdf